(57)【特許請求の範囲】
【請求項１】
一般式（Ｉ）：
【化１】
0003611342.tif 000008
〔式中、
Ｍa、ＭbおよびＭcは、ホモポリマーまたはコポリマーのモノマー単位を表し；
ｘ、ｙおよびｚは、コポリマーのモル分率を表すものであって、いずれの場合にも０＜ｘ≦１かつ０≦ｙ≦１かつ０≦ｚ＜１であり；
ＳaおよびＳbは、それぞれ独立して、メチレン、１，２−エチレン、１，３−プロピレン、１，４−ブチレン、１，２−プロピレン、１，３−ブチレン、シクロペンタン−１，２−ジイル、シクロペンタン−１，３−ジイル、シクロヘキサン−１，３−ジイル、シクロヘキサン−１，４−ジイル、ピペリジン−１，４−ジイル、ピペラジン−１，４−ジイル、１，２−フェニレン、１，３−フェニレン、１，４−フェニレン、エチレンオキシ、エチレンオキシカルボニル、エチレンカルボキシルおよびＣＯＮＨ−であり；
ＺaおよびＺbは、それぞれ独立して、一般式（II）：
【化２】
0003611342.tif 000009
（式中、
環Ａ1は、非置換またはハロゲン、シアノおよび／もしくはニトロによって置換されている１，４−フェニレン、あるいはピリジン−２，５−ジイル、ピリミジン−２，５−ジイル、２，５−チオフェンジイル、２，５−フラニレン、ＣＨ基が、窒素によって置換されていてもよい１，４−ナフチレンまたは２，６−ナフチレンを表し；
環ＡおよびＡ2は、それぞれ独立して、非置換またはハロゲン、シアノおよび／もしくはニトロによって置換されている１，４−フェニレン、あるいはピリジン−２，５−ジイル、ピリミジン−２，５−ジイル、２，５−チオフェンジイル、２，５−フラニレン、トランス−１，４−シクロヘキシレン、トランス−１，３−ジオキサン−２，５−ジイルまたは１，４−ピペリジルを表し；
Ａ3は、−ＣＯＯ−、−ＣＯＮＨ−、−ＣＯ−Ｅ−、非置換またはハロゲン、シアノおよび／もしくはニトロによって置換されている１，４−フェニレン、あるいはピリジン−２，５−ジイル、ピリミジン−２，５−ジイル、２，５−チオフェンジイル、２，５−フラニレン、ＣＨ基が、窒素によって置換されていてもよい１，４−ナフチレンまたは２，６−ナフチレンを表し；
Ｅは、非置換またはハロゲン、シアノおよび／もしくはニトロによって置換されている１，４−フェニレン、あるいはピリジン−２，５−ジイル、ピリミジン−２，５−ジイル、２，５−チオフェンジイル、２，５−フラニレン、ＣＨ基が、窒素によって置換されていてもよい１，４−ナフチレンまたは２，６−ナフチレンを表し；
ＺおよびＺ1は、それぞれ独立して、共有単結合、−ＣＨ2ＣＨ2−、−ＣＯＯ−、−ＯＯＣ−、−ＯＣＨ2−、−ＣＨ2Ｏ−、−Ｃ≡Ｃ−、−（ＣＨ2）4−、−Ｏ（ＣＨ2）3−、−（ＣＨ2）3Ｏ−、またはトランス形態の、−ＯＣＨ2ＣＨ＝ＣＨ−、−ＣＨ＝ＣＨＣＨ2Ｏ−、−（ＣＨ2）2ＣＨ＝ＣＨ−もしくは−ＣＨ＝ＣＨ（ＣＨ2）2−を表し；
Ｒ1は、水素、ハロゲン、シアノ、ニトロ、ＮＣＳ、または１〜１２個の炭素原子をもつアルキル（フッ素によって置換されていてもよく、または１個もしくは２個の隣接しない−ＣＨ2−基が、酸素、−ＣＯＯ−、−ＯＯＣ−もしくは−ＣＯ−によって置換されていてもよく、かつ／または−ＣＨ2ＣＨ2−基が、−ＣＨ＝ＣＨ−によって置換されていてもよい）を表し；
ｎおよびｐは、それぞれ独立して、０または１を表し；
ＸおよびＹは、それぞれ独立して、水素、ハロゲン、シアノ、または１〜１２個の炭素原子をもつアルキル（フッ素によって置換されていてもよく、または１個もしくは２個の隣接しない−ＣＨ2−基が、酸素、−ＣＯＯ−、−ＯＯＣ−、−ＣＯ−および／または−ＣＨ＝ＣＨ−によって置換されていてもよい）を表し；
ｎ′は、４〜１００，０００の大きさであり；
ｍは、０または１である〕
で示されるポリマー。
【請求項２】
一般式（Ｉ−Ａ）：
【化３】
0003611342.tif 000010
（式中、
Ｍa、Ｓa、Ｚaおよびｎ′は、請求項１と同義である）
で示される、請求項１記載のポリマー。
【請求項３】
異性化／二量化単位ＺaおよびＺbが、それぞれ独立して、一般式（II−Ａ）、（II−Ｂ）または（II−Ｃ）：
【化４】
0003611342.tif 000011
〔式中、
環Ａ1は、非置換またはハロゲン、シアノおよび／もしくはニトロによって置換されている１，４−フェニレン、あるいはピリミジン−２，５−ジイル、ピリジン−２，５−ジイル、２，５−チオフェンジイル、２，５−フラニレン、１，４−ナフチレンまたは２，６−ナフチレンを表し；
環Ａ2は、非置換またはハロゲン、シアノおよび／もしくはニトロによって置換されている１，４−フェニレン、あるいはピリミジン−２，５−ジイル、ピリジン−２，５−ジイル、２，５−チオフェンジイル、２，５−フラニレン、トランス−１，４−シクロヘキシレン、トランス−１，３−ジオキサン−２，５−ジイルまたは１，４−ピペリジルを表し；
環Ａ4は、非置換またはハロゲン、シアノおよび／もしくはニトロによって置換されている１，４−フェニレンを表し；
Ｚ1は、共有単結合、−ＣＨ2ＣＨ2−、−ＣＯＯ−、−ＯＣＨ2−、−（ＣＨ2）4−、−Ｏ（ＣＨ2）3−または−（ＣＨ2）3Ｏ−を表し；
Ｒ1は、水素、ハロゲン、シアノ、ニトロ、または１〜１２個の炭素原子をもつアルキル（フッ素によって置換されていてもよく、または１個もしくは２個の隣接しない−ＣＨ2 −基が、酸素もしくは−ＣＯＯ−によって置換されていてもよく、かつ／または、−ＣＨ2ＣＨ2−基が−ＣＨ＝ＣＨ−によって置換されていてもよい）を表し；
ｎは、０または１を表し；
Ｘは、水素、または１〜６個の炭素原子をもつアルキル（ハロゲンによって置換されていてもよい）を表し；
Ｙは、水素、シアノ、−ＣＯＯ−アルキル、または１〜６個の炭素原子をもつアルキル（フッ素によって置換されていてもよい）を表す〕
で示される、請求項１または２記載のポリマー。
【請求項４】
異性化／二量化単位ＺaおよびＺbが、それぞれ独立して、一般式（IIａ）〜（IIｋ）：
【化５】
0003611342.tif 000012
（式中、
Ｒ1は、水素、ハロゲン、シアノ、ニトロ、または１〜６個の炭素原子をもつ、アルキルもしくはアルコキシを表す）
で示されるいずれかである、請求項１〜３のいずれか１項記載のポリマー。
【請求項５】
ポリ（メタクリロイルオキシエチル  ３−（Ｅ）−〔４−シアノ−４′−ビフェニル〕アクリレート）、
ポリ（メタクリロイルオキシエチル  ３−（Ｅ）−〔３−シアノフェニル〕アクリレート）、
ポリ（メタクリロイルオキシエチル  ３−（Ｅ）−〔４−クロロフェニル〕アクリレート）、
ポリ（メタクリロイルオキシエチル  ３−（Ｅ）−〔４−メトキシフェニル〕アクリレート）、
ポリ（メタクリロイルオキシエチル  ３−（Ｅ）−〔３−ニトロフェニル〕アクリレート）、
ポリ（３−メタクリロイルアミノプロピル  （Ｅ）−３−〔４−シアノフェニル〕アクリルアミド）、
ポリ〔１−〔１−〔（Ｅ）−３−（４−メトキシ−フェニル）−アクリロイル〕−ピペリジン−４−イルオキシカルボニル〕−１−メチル−エチレン〕および
ポリ（メタクリロイルオキシエチル  ３−（Ｅ）−ビフェニルアクリレート）
からなる群より選択される、請求項１〜４のいずれか１項記載のポリマー。
【請求項６】
ポリ（メタクリロイルオキシエチル  ３−（Ｅ）−〔４−シアノ−４′−ビフェニル〕アクリレート）、
である、請求項５記載のポリマー。
【請求項７】
一般式（Ｉ−Ａ）：
【化６】
0003611342.tif 000013
〔式中、
Ｍaは、ホモポリマーのモノマー単位であり；
Ｓaは、１〜１０個の炭素原子をもつアルキレン鎖、３〜８個の炭素原子をもつシクロアルキレン基（ここで、１個または２個のメチレン基が、ＮＨ基によって置換されていてもよい）、−ＣＮ、−ＮＯ2、ハロゲンによって置換されていてもよいフェニレン、カーボネート、エステル基、アミド基、エーテル基またはそれらの基の組み合わせであり；
Ｚaは、一般式（II）：
【化１３】
0003611342.tif 000014
（式中、
環Ａ1は、非置換またはハロゲン、シアノおよび／もしくはニトロによって置換されている１，４−フェニレン、あるいはピリジン−２，５−ジイル、ピリミジン−２，５−ジイル、２，５−チオフェンジイル、２，５−フラニレン、ＣＨ基が、窒素によって置換されていてもよい１，４−ナフチレンまたは２，６−ナフチレンを表し；
環ＡおよびＡ2は、それぞれ独立して、非置換またはハロゲン、シアノおよび／もしくはニトロによって置換されている１，４−フェニレン、あるいはピリジン−２，５−ジイル、ピリミジン−２，５−ジイル、２，５−チオフェンジイル、２，５−フラニレン、トランス−１，４−シクロヘキシレン、トランス−１，３−ジオキサン−２，５−ジイルまたは１，４−ピペリジルを表し；
Ａ3は、−ＣＯＯ−、−ＣＯＮＨ−、−ＣＯ−Ｅ−、非置換もしくはハロゲン、シアノおよび／もしくはニトロによって置換されている１，４−フェニレン、あるいはピリジン−２，５−ジイル、ピリミジン−２，５−ジイル、２，５−チオフェンジイル、２，５−フラニレン、ＣＨ基が、窒素によって置換されていてもよい１，４−ナフチレンまたは２，６−ナフチレンを表し；
Ｅは、非置換またはハロゲン、シアノおよび／もしくはニトロによって置換されている１，４−フェニレン、あるいはピリジン−２，５−ジイル、ピリミジン−２，５−ジイル、２，５−チオフェンジイル、２，５−フラニレン、ＣＨ基が、窒素によって置換されていてもよい１，４−ナフチレンまたは２，６−ナフチレンを表し；
ＺおよびＺ1は、それぞれ独立して、共有単結合、−ＣＨ2ＣＨ2−、−ＣＯＯ−、−ＯＯＣ−、−ＯＣＨ2−、−ＣＨ2Ｏ−、−Ｃ≡Ｃ−、−（ＣＨ2）4−、−Ｏ（ＣＨ2）3−、−（ＣＨ2）3Ｏ−、またはトランス形態の、−ＯＣＨ2ＣＨ＝ＣＨ−、−ＣＨ＝ＣＨＣＨ2Ｏ−、−（ＣＨ2）2ＣＨ＝ＣＨ−もしくは−ＣＨ＝ＣＨ（ＣＨ2）2−を表し；
Ｒ1は、水素、ハロゲン、シアノ、ニトロ、ＮＣＳ、または１〜１２個の炭素原子をもつアルキル（フッ素によって置換されていてもよく、または１個もしくは２個の隣接しない−ＣＨ2−基が、酸素、−ＣＯＯ−、−ＯＯＣ−もしくは−ＣＯ−によって置換されていてもよく、かつ／または−ＣＨ2ＣＨ2−基が、−ＣＨ＝ＣＨ−によって置換されていてもよい）を表し；
ｎおよびｐは、それぞれ独立して、０または１を表し；
ＸおよびＹは、それぞれ独立して、水素、ハロゲン、シアノ、または１〜１２個の炭素原子をもつアルキル（フッ素によって置換されていてもよく、または１個もしくは２個の隣接しない−ＣＨ2−基が、酸素、−ＣＯＯ−、−ＯＯＣ−、−ＣＯ−および／または−ＣＨ＝ＣＨ−によって置換されていてもよい）を表し；
ｎ′は、４〜１００，０００の大きさである〕
で示されるポリマー。
【請求項８】
一般式（Ｉ）：
【化１４】
0003611342.tif 000015
〔式中、
Ｍa、ＭbおよびＭcは、ホモポリマーまたはコポリマーのモノマー単位を表し；
ｘ、ｙおよびｚは、コポリマーのモル分率を表すものであって、いずれの場合にも０＜ｘ≦１かつ０≦ｙ≦１かつ０≦ｚ＜１であり；
ＳaおよびＳbは、それぞれ独立して、１〜１０個の炭素原子をもつアルキレン鎖、３〜８個の炭素原子をもつシクロアルキレン基（ここで、１個または２個のメチレン基が、ＮＨ基によって置換されていてもよい）、−ＣＮ、−ＮＯ2、ハロゲンによって置換されていてもよいフェニレン、カーボネート、エステル基、アミド基、エーテル基またはそれらの基の組み合わせであり；
ＺaおよびＺbは、それぞれ独立して、一般式（II−Ａ）、（II−Ｂ）または（II−Ｃ）：
【化１５】
0003611342.tif 000016
（式中、
環Ａ1は、非置換またはハロゲン、シアノおよび／もしくはニトロによって置換されている１，４−フェニレン、あるいはピリミジン−２，５−ジイル、ピリジン−２，５−ジイル、２，５−チオフェンジイル、２，５−フラニレン、１，４−ナフチレンまたは２，６−ナフチレンを表し；
環Ａ2は、非置換またはハロゲン、シアノおよび／もしくはニトロによって置換されている１，４−フェニレン、あるいはピリミジン−２，５−ジイル、ピリジン−２，５−ジイル、２，５−チオフェンジイル、２，５−フラニレン、トランス−１，４−シクロヘキシレン、トランス−１，３−ジオキサン−２，５−ジイルまたは１，４−ピペリジルを表し；
環Ａ4は、非置換またはハロゲン、シアノおよび／もしくはニトロによって置換されている１，４−フェニレンを表し；
Ｚ1は、共有単結合、−ＣＨ2ＣＨ2−、−ＣＯＯ−、−ＯＣＨ2−、−（ＣＨ2）4−、−Ｏ（ＣＨ2）3−または−（ＣＨ2）3Ｏ−を表し；
Ｒ1は、水素、ハロゲン、シアノ、ニトロ、または１〜１２個の炭素原子をもつアルキル（フッ素によって置換されていてもよく、または１個もしくは２個の隣接しない−ＣＨ2 −基が、酸素もしくは−ＣＯＯ−によって置換されていてもよく、かつ／または−ＣＨ2ＣＨ2−基が、−ＣＨ＝ＣＨ−によって置換されていてもよい）を表し；
ｎは、０または１を表し；
Ｘは、水素、または１〜６個の炭素原子をもつアルキル（ハロゲンによって置換されていてもよい）を表し；
Ｙは、水素、シアノ、−ＣＯＯ−アルキル、または１〜６個の炭素原子をもつアルキル（フッ素によって置換されていてもよい）を表し；
ｎ′は、４〜１００，０００の大きさであり；
ｍは、０または１である〕
で示されるポリマー。
【請求項９】
液晶の配向層としての、請求項１〜８のいずれか１項記載の、光反応性エテン基を有する、線状および環状ポリマーまたはオリゴマーの使用方法。
【発明の詳細な説明】
【０００１】
【産業上の利用分野】
本発明は、液晶の配向層として使用するための、光反応性エテン基を有する、新規な線状および環状のポリマーまたはオリゴマーに関する。
【０００２】
【従来の技術および発明が解決しようとする課題】
セルにおける液晶相の配向は、種々の方法で起こさせることができ、通常は、ポリマー層で塗膜されたガラス板をこすることによって生じさせるか、ガラス板上にＳｉＯｘ  層を傾斜蒸着させることによって生じさせる。主として、均一な配向をもつ層は、この方法によって調製することができる。
【０００３】
しかし、液晶相の構造化した配向を得ることも可能である。例えば、これは、例えば欧州特許公開第（Ａ）−０４４５６２９  号公報に記載されているように、例えば光化学的に配向しうる色素分子または光化学的に二量化しうる分子を添加混合したポリマーでガラス板を被覆することにより、達成することができる。しかし、一方では、このような配向性分子のポリマーへの溶解性に限りがあり、他方、時間とともに安定性を十分に保証することができなくなるため、これらの方法は最適なものとはいえない。光化学的に配向しうるポリマー層を製造するための別の可能な方法は、例えば、Ｊｐｎ．  Ｊ．  Ａｐｐｌ．  Ｐｈｙｓ．  Ｖｏｌ．  ３１（１９９２），  ２１５５  に記載されており、これは、ポリマー上の遊離水酸基を二量化しうる単位によってエステル化することを含む。しかし、この方法の欠点は、ポリマー上の遊離水酸基の、光化学的に二量化しうる単位によるエステル化が、通常、非再生性の転換を招き、とりわけ不完全な転換を招くという事実である。配向層になおも存在する遊離水酸基は望ましくないイオン溶解性につながる。
【０００４】
このため、前述の欠点をもはや有しない配向層が求められている。
【０００５】
【課題を解決するための手段】
したがって、本発明は、一般式（Ｉ）：
【０００６】
【化７】
0003611342.tif 000002
【０００７】
（式中、Ｍａ  、Ｍｂ  およびＭｃ  は、ホモポリマーまたはコポリマーのモノマー単位を表し；
ｘ、ｙおよびｚは、コポリマーのモル分率を表すものであって、いずれの場合にも０＜ｘ≦１かつ０≦ｙ≦１かつ０≦ｚ＜１であり；
Ｓａ  およびＳｂ  は、スペーサ単位を表し；
Ｚａ  およびＺｂ  は、光化学的異性化／二量化を起こすことができる分子単位を表し；
ｎは、４〜１００，０００の大きさであり；
ｍは、０または１である）
で示される、異性化／二量化単位を有するポリマーに関する。
【０００８】
一般式（Ｉ）に記載されたモノマー単位Ｍａ  、Ｍｂ  およびＭｃ  は、ホモポリマーもしくはコポリマーを形成するための単位であり、本発明の範囲においては、ポリマー化学の通常の構造を有する。このようなモノマー単位は、例えば、アクリレート、メタクリレート、２−クロロアクリレート、２−フェニルアクリレート、アクリロイルフェニレン、アクリルアミド、メタクリルアミド、２−クロロアクリルアミド、２−フェニルアクリルアミド、ビニルエーテル、スチレン誘導体、ビニルエステル、マレイン酸誘導体、フマル酸誘導体、シロキサン、エポキシドなどである。アクリレート、メタクリレート、２−クロロアクリレート、アクリルアミド、メタクリルアミド、２−クロロアクリルアミド、スチレン誘導体、シロキサンなどが好ましいモノマー単位である。
【０００９】
「コポリマー」とは、ランダムコポリマーだけでなく、交互コポリマー、例えばマレイン酸誘導体とスチレンとが交互に配されているコポリマーをも含むことを理解しなければならない。ランダムコポリマーを使用することが好ましい。ホモポリマーは、線状および環状のポリマー、例えば環状ポリシロキサンを含む。
【００１０】
ｚが０であるところのポリマー、とりわけ、一般式（Ｉ−Ａ）：
【００１１】
【化８】
0003611342.tif 000003
【００１２】
で示されるホモポリマーが特に好ましい。
【００１３】
スペーサ単位Ｓａ  およびＳｂ  が、それぞれ、モノマー単位（Ｍａ  およびＭｂ  ）をそれぞれもつ異性化／二量化単位（Ｚａ  およびＺｂ  ）に加わる。このようなスペーサ単位そのもののは公知である。この場合、「スペーサ単位」Ｓａ  およびＳｂ  とは、例えば、互いに独立して、１〜１０個、好ましくは１〜４個の炭素原子をもつアルキレン鎖、３〜８個、好ましくは５または６個の炭素原子をもつシクロアルキレン基（１個または２個のメチレン基がＮＨ基によって置換されていてもよい）、低級アルキル、低級アルコキシ、−ＣＮ、−ＮＯ２  、特にハロゲンによって置換されていてもよいフェニレン、カーボネート、エステル基、アミド基、エーテル基などまたはそれらの基の組み合わせをいう。
【００１４】
メチレン、１，２−エチレン、１，３−プロピレン、１，４−ブチレン、１，２−プロピレン、１，３−ブチレン、シクロペンタン−１，２−ジイル、シクロペンタン−１，３−ジイル、シクロヘキサン−１，３−ジイル、シクロヘキサン−１，４−ジイル、ピペリジン−１，４−ジイル、ピペラジン−１，４−ジイル、１，２−フェニレン、１，３−フェニレン、１，４−フェニレン、エチレンオキシ、エチレンオキシカルボニル、エチレンカルボキシル、ＣＯＮＨ−および−ＣＯＮＲ′（Ｒ′は低級アルキルを表す）が、好ましいスペーサ単位（Ｓａ  およびＳｂ  ）の例である。
【００１５】
異性化／二量化単位Ｚａ  およびＺｂ  は、光化学的シス／トランス異性化および光化学的〔２＋２〕環状付加の両方を起こし、ポリマーまたはオリゴマーの架橋を招くことができる分子単位である。異性化／二量化単位Ｚａ  およびＺｂ  は、すでに述べたように、スペーサＳａ  を介してモノマー単位Ｍａ  に結合されているか、スペーサＳｂ  を介してモノマー単位Ｍｂ  に結合されており、それぞれ独立して、式（ＩＩ）：
【００１６】
【化９】
0003611342.tif 000004
【００１７】
（式中、環Ａ１  は、非置換またはハロゲン、シアノおよび／もしくはニトロによって置換されており、１個もしくは２個のＣＨ基が窒素によって置換されていてもよい１，４−フェニレン、あるいはＣＨ基が窒素によって置換されていてもよい、２，５−チオフェンジイル、２，５−フラニレン、１，４−ナフチレンまたは２，６−ナフチレンを表し；
環ＡおよびＡ２  は、それぞれ独立して、非置換またはハロゲン、シアノおよび／もしくはニトロによって置換されており、１個もしくは２個のＣＨ基が窒素によって置換されていてもよい１，４−フェニレン、あるいは２，５−チオフェンジイル、２，５−フラニレン、トランス−１，４−シクロヘキシレン、トランス−１，３−ジオキサン−２，５−ジイルまたは１，４−ピペリジルを表し；
Ａ３  は、−ＣＯＯ−、−ＣＯＮＨ−、−ＣＯ−Ｅ−、または非置換またはハロゲン、シアノおよび／もしくはニトロによって置換されており、１個もしくは２個のＣＨ基が窒素によって置換されていてもよい１，４−フェニレン、あるいはＣＨ基が窒素によって置換されていてもよい、２，５−チオフェンジイル、２，５−フラニレン、１，４−ナフチレンまたは２，６−ナフチレンを表し；
Ｅは、非置換またはハロゲン、シアノおよび／もしくはニトロによって置換されており、１個もしくは２個のＣＨ基が窒素によって置換されていてもよい１，４−フェニレン、あるいはＣＨ基が窒素によって置換されていてもよい、２，５−チオフェンジイル、２，５−フラニレン、１，４−ナフチレンまたは２，６−ナフチレンを表し；
ＺおよびＺ１  は、それぞれ独立して、共有単結合、−ＣＨ２  ＣＨ２  −、−ＣＯＯ−、−ＯＯＣ−、−ＯＣＨ２  −、−ＣＨ２  Ｏ−、−Ｃ≡Ｃ−、−（ＣＨ２  ）４  −、−Ｏ（ＣＨ２  ）３  −、−（ＣＨ２  ）３  Ｏ−、またはトランス形態の、−ＯＣＨ２  ＣＨ＝ＣＨ−、−ＣＨ＝ＣＨＣＨ２  Ｏ−、−（ＣＨ２  ）２  ＣＨ＝ＣＨ−もしくは−ＣＨ＝ＣＨ（ＣＨ２  ）２  −を表し；
Ｒ１  は、水素、ハロゲン、シアノ、ニトロ、ＮＣＳ、または１〜１２個の炭素原子をもつアルキル（フッ素によって置換されていてもよく、または１個もしくは２個の隣接しない−ＣＨ２  −基が酸素、−ＣＯＯ−、−ＯＯＣ−もしくは−ＣＯ−によって置換されていてもよく、かつ／または、−ＣＨ２  ＣＨ２  −基が−ＣＨ＝ＣＨ−によって置換されていてもよい）を表し；
ｎおよびｐは、それぞれ独立して、０または１を表し；
ＸおよびＹは、それぞれ独立して、水素、ハロゲン、シアノ、または１〜１２個の炭素原子をもつアルキル（フッ素によって置換されていてもよく、１個もしくは２個の隣接しない−ＣＨ２  −基が酸素、−ＣＯＯ−、−ＯＯＣ−、−ＣＯ−および／または−ＣＨ＝ＣＨ−によって置換されていてもよい）を表し；
Ｓａ  およびＳｂ  はスペーサ単位を表すが；ただし、ｎおよびｐがいずれも０であり、Ａ１  がフェニルを表し、Ｒ１  が水素もしくはメトキシを表し、そしてＳａ  およびＳｂ  がそれぞれ単結合を表すならば、Ａ３  は−ＣＯＯ−ではない）で示される。
【００１８】
重合条件のもとではポリマー中に組み込まれないか、組み込まれるとしてもわずかな程度である一般式（ＩＩ）の異性化／二量化単位のエテン基は、ポリマー層を担体に塗布したのち、直線偏光の照射によって選択的に配向させることができる。これは、エテン基の異性化、エテン基の二量化またはこれらのエテン基の同時異性化および二量化のいずれかによって起こる。ここで、式（ＩＩ）の分子単位を選択的に照射することにより、非常に特定的な表面領域を配向させることができ、これらの領域は、二量化によって、また同時に安定化される。
【００１９】
「非置換またはハロゲン、シアノおよび／もしくはニトロによって置換されており、１個もしくは２個のＣＨ基が窒素によって置換されていてもよい１，４−フェニレン」とは、本出願の範囲においては、１，４−フェニレン、２−フルオロ−１，４−フェニレン、２，３−ジフルオロ−１，４−フェニレン、２，６−ジフルオロ−１，４−フェニレン、２−クロロ−１，４−フェニレン、２，３−ジクロロ−１，４−フェニレン、２，６−ジクロロ−１，４−フェニレン、２−シアノ−１，４−フェニレン、２，３−ジシアノ−１，４−フェニレン、２−ニトロ−１，４−フェニレン、２，３−ジニトロ−１，４−フェニレン、２−ブロモ−１，４−フェニレン、２−メチル−１，４−フェニレンならびにピリジン−２，５−ジイル、ピリミジン−２，５−ジイルなどを含む。１，４−フェニレン、２−フルオロ−１，４−フェニレン、２，３−ジフルオロ−１，４−フェニレン、２，６−ジフルオロ−１，４−フェニレン、ピリジン−２，５−ジイルまたはピリミジン−２，５−ジイルが特に好ましい。
【００２０】
「ＣＨ基が窒素によって置換されていてもよい１，４−ナフチレンもしくは２，６−ナフチレン」とは、本発明の範囲においては、１，４−ナフチレン、２，６−ナフチレン、１−ベンズアジン−２，６−ジイルおよび２−ベンズアジン−１，４−ジイルを含む。
【００２１】
「１〜１２個の炭素原子をもつアルキル（フッ素によって置換されていてもよく、１個もしくは２個の隣接しない−ＣＨ２  −基が酸素、−ＣＯＯ−、−ＯＯＣ−もしくは−ＣＯ−によって置換されていてもよく、かつ／または、−ＣＨ２  ＣＨ２  −基が−ＣＨ＝ＣＨ−によって置換されていてもよい）」とは、本発明の範囲においては、直鎖状および分岐状（キラルでもよい）の残基、例えば、それぞれ１個または２〜１２個の炭素原子をもつ、アルキル、アルケニル、アルコキシ、アルケニルオキシ、アルコキシアルキル、アルケニルオキシアルキル、アルコキシアルケニル、１−フルオロアルキル、１，１−ジフルオロアルキル、２−フルオロアルキル、２−フルオロアルコキシ、末端フルオロアルキル、末端ジフルオロメチルアルキル、末端トリフルオロメチルアルキル、末端トリフルオロメチルアルコキシなどを含む。好ましい残基の例は、メチル、エチル、プロピル、ブチル、ペンチル、ヘキシル、ヘプチル、オクチル、１−メチルプロピル、１−メチルヘプチル、２−メチルブチル、３−メチルペンチル、ビニル、１Ｅ−プロペニル、１Ｅ−ブテニル、１Ｅ−ペンテニル、１Ｅ−ヘキセニル、３−ブテニル、３Ｅ−ペンテニル、３Ｅ−ヘキセニル、４−ペンテニル、４Ｚ−ヘキセニル、５−ヘキセニル、６−ヘプテニル、７−オクテニル、メトキシ、エトキシ、プロピルオキシ、ブチルオキシ、ペンチルオキシ、ヘキシルオキシ、ヘプチルオキシ、オクチルオキシ、１−メチルプロピルオキシ、１−メチルヘプチルオキシ、２−メチルブチルオキシ、アリルオキシ、２Ｅ−ブテニルオキシ、２Ｅ−ペンテニルオキシ、３−ブテニルオキシ、３Ｚ−ペンテニルオキシ、４−ペンテニルオキシ、５−ヘキセニルオキシ、６−ヘプテニルオキシ、７−オクテニルオキシ、２−メトキシエチル、３−メトキシプロピル、３−メトキシ−１Ｅ−プロペニル、１−フルオロプロピル、１−フルオロペンチル、２−フルオロプロピル、２，２−ジフルオロプロピル、３−フルオロプロピル、３，３−ジフルオロプロピル、３，３，３−トリフルオロプロピル、２−フルオロプロピルオキシ、３−フルオロプロピルオキシ、２，２−ジフルオロビニル、２−（３，３−ジフルオロ）プロペニルなどである。特に好ましい残基は、１個または２〜６個の炭素原子をそれぞれ有するものである。
【００２２】
「ハロゲン」とは、本発明の範囲においては、フッ素、塩素、臭素およびヨウ素、特にフッ素および塩素をいう。
【００２３】
一般式（ＩＩ）の好ましい異性化／二量化単位は次のものである。
【００２４】
【化１０】
0003611342.tif 000005
【００２５】
（上記式中、環Ａ１  は、非置換またはハロゲン、シアノおよび／もしくはニトロによって置換されている１，４−フェニレン、あるいはピリミジン−２，５−ジイル、ピリジン−２，５−ジイル、２，５−チオフェンジイル、２，５−フラニレン、１，４−ナフチレンまたは２，６−ナフチレンを表し；
環Ａ２  は、非置換またはハロゲン、シアノおよび／もしくはニトロによって置換されている１，４−フェニレン、あるいはピリミジン−２，５−ジイル、ピリジン−２，５−ジイル、２，５−チオフェンジイル、２，５−フラニレン、トランス−１，４−シクロヘキシレン、トランス−１，３−ジオキサン−２，５−ジイルまたは１，４−ピペリジルを表し；
環Ａ４  は、非置換またはハロゲン、シアノおよび／もしくはニトロによって置換されている１，４−フェニレンを表し；
Ｚ１  は、共有単結合、−ＣＨ２  ＣＨ２  −、−ＣＯＯ−、−ＯＣＨ２  −、−（ＣＨ２  ）４  −、−Ｏ（ＣＨ２  ）３  −または−（ＣＨ２  ）３  Ｏを表し；
Ｒ１  は、水素、ハロゲン、シアノ、ニトロ、または１〜１２個の炭素原子をもつアルキル（フッ素によって置換されていてもよく、または１個もしくは２個の隣接しない−ＣＨ２  −基が酸素もしくは−ＣＯＯ−によって置換されていてもよく、かつ／または、−ＣＨ２  ＣＨ２  −基が−ＣＨ＝ＣＨ−によって置換されていてもよい）を表し；
ｎは、０または１を表し；
Ｘは、水素、または１〜６個の炭素原子をもつアルキル（ハロゲンによって置換されていてもよい）を表し；
Ｙは、水素、シアノ、−ＣＯＯ−アルキル、または１〜６個の炭素原子をもつアルキル（フッ素によって置換されていてもよい）を表し；
Ｓａ  およびＳｂ  は、スペーサ単位を表すが；ただし、式（ＩＩ−Ａ）の場合、同時にｎが０を表し、Ａ１  がフェニルを表し、Ｒ１  が水素もしくはメトキシを表し、ＸおよびＹが水素を表し、そしてＳａ  およびＳｂ  が単結合を表すことはない）。
【００２６】
一般式（ＩＩ−Ａ）〜（ＩＩ−Ｃ）の好ましい化合物は、Ｘが水素であり、Ｙが水素、シアノ、または１〜６個の炭素原子をもつアルキル（フッ素によって置換されていてもよい）である化合物である。しかし、ＸおよびＹがいずれも水素である化合物が特に好ましい。
【００２７】
特に好ましい異性化／二量化単位は、一般式（ＩＩ−Ａ）で示されるもの、例えば次のようなものである。
【００２８】
【化１１】
0003611342.tif 000006
【００２９】
【化１２】
0003611342.tif 000007
【００３０】
（上記式中、Ｒ１  は、水素、ハロゲン、シアノ、ニトロ、または１〜６個の炭素原子をもつアルキルもしくはアルコキシを表すが、ただし、式（ＩＩａ）の場合、Ｒ１  が同時に水素またはメトキシを表し、そしてＳａ  およびＳｂ  が単結合を表すことはない）。
【００３１】
式（Ｉ）のポリマーは、容易に得られるということにおいて特に優れている。まず、個々の成分、すなわち式（ＩＩ）の異性化／二量化単位、スペーサ（Ｓａ  、Ｓｂ  ）および重合性部分（Ｍａ  、Ｍｂ  またはＭｃ  ）からモノマーを合成する。次に、それ自体公知の方法でポリマー生成を行なう。この重合は、酸素を含まない、溶融状態または溶液中で、遊離基を熱的に、光化学的に、または酸化還元反応によって生成することができるラジカル開始剤の存在下に実施することができる。この反応は、−１０〜１２０℃、好ましくは２０〜１００℃の温度範囲で行なうことができる。
【００３２】
面積を選択的に限られる領域にポリマー層を調製するためには、例えば、まず、得られたポリマー材料の溶液を調製し、次いで、その溶液を回転被覆装置において延展して、電極で被覆した担体（例えばインジウム−酸化スズ（ＩＴＯ）を被覆したガラス板）に付着させて、厚さ０．０５〜５０μｍ  の均質な層が得られるようにする。同時に、異性化および二量化すべき（架橋させるべき）領域に、偏光子および場合によってはマスクを使用しながら、例えば高圧水銀灯、キセノンランプまたはパルス化ＵＶレーザによって照射を加えて、構造体を形成させることができる。照射の期間は個々のランプの能力に依存し、数分から数時間まで変化させることができる。しかし、例えば架橋反応に適した放射線のみを通過させるフィルタを使用しながら均一層に照射を加えることにより、この架橋結合を起こさせることもできる。
【００３３】
【実施例】
以下の実施例により、本発明によるポリマーをさらに詳細に説明する。なお、以下の実施例においては、Ｔｇ  はガラス転移温度を表し、△ｃｐ  は定圧での比熱容量の変化を表し、ΔＨは遷移エンタルピーを表し、ｌｏｇ  Ｉｏ／Ｉは吸光度を表し、εは１０進のモル吸光係数を表し、Ｃは結晶相を表し、Ｓはスメクチック相を表し、Ｎはネマチック相を表し、Ｉは等方相を表す。
【００３４】
実施例１
メタクリロイルオキシエチル  ３−（Ｅ）−〔４−ペンチル−４′−ビフェニル〕アクリレート１ｇ  およびアゾビスイソブチロニトリル０．００２ｇ  をテトラヒドロフラン４ｍｌに溶解した。この溶液を弱い窒素流で１０分間フラッシュしたのち、反応容器を密閉した。溶液を６０℃で２４時間加熱した。その後、反応容器を開け、攪拌しながら溶液をテトラヒドロフラン５ｍｌで希釈した。次に、室温で攪拌しながらこの希釈溶液をジエチルエーテル４５０ｍｌに滴下した。分離したポリマーをろ別し、乾燥し、ジクロロメタン３０ｍｌに溶解し、この溶液をジエチルエーテル４５０ｍｌに滴下した。この手順を２回繰り返した。ろ過し、減圧下に５０℃で乾燥させて、ポリ（メタクリロイルオキシエチル  ３−（Ｅ）−〔４−ペンチル−４′−ビフェニル〕−アクリレート）０．４ｇ  を得た。
Ｔｇ  １２３℃、ｃｌ．ｐ．（Ｓ−Ｉ）１６０℃。
【００３５】
出発原料として使用したメタクリロイルオキシエチル  ３−（Ｅ）−〔４−ペンチル−４′−ビフェニル〕アクリレートは次のようにして調製した。
【００３６】
（ａ）４−ペンチル−４′−シアノビフェニル１０ｇ  をトルエン１５０ｍｌに加えた溶液を、窒素ガスを供給しながら、ジイソブチルアルミニウム水素化物の１Ｍトルエン溶液６５ｍｌにより、０℃で滴下処理した。反応混合物を室温で一夜攪拌したのち、１Ｎ硫酸３４０ｍｌで滴下処理し、室温で１時間攪拌し、水１，０００ｍｌに注加し、酢酸エチル１００ｍｌづつで３回抽出した。合わせた有機相を塩化ナトリウム飽和溶液５０ｍｌづつで２回洗浄し、硫酸マグネシウム上で乾燥し、ろ過したのち、濃縮した。残渣を、シリカゲル上、ヘキサン／酢酸エチル（容量比９：１）によるクロマトグラフィーに付して精製して、４−ペンチル−４′−ビフェニルカルバルデヒド１０．１ｇ  を得た。
【００３７】
（ｂ）ホスホノ酢酸  Ｐ，Ｐ−ジエチルトリメチルシリルエステル１１．９ｇ  を無水テトラヒドロフラン３７０ｍｌに加えた混合物を、窒素ガスを供給しながら０℃で静置したのち、ブチルリチウムをヘキサンに加えた１．６Ｍ溶液２７．７ｍｌで滴下処理した。反応混合物を室温で２時間攪拌したのち、４−ペンチル−４′−ビフェニルカルバルデヒド１０．１ｇ  と無水テトラヒドロフラン１５ｍｌとの溶液で処理し、室温でさらに１．５時間攪拌し、水１００ｍｌに注加し、酢酸エチル５０ｍｌづつで３回抽出した。合わせた有機相を塩化ナトリウム飽和溶液５０ｍｌづつで２回洗浄し、硫酸マグネシウム上で乾燥し、ろ過したのち、濃縮した。粗生成物をエチルアルコールから２回再結晶して、３−（Ｅ）−〔４−ペンチル−４′−ビフェニル〕アクリル酸１７．０ｇ  を得た。
ｍ．ｐ．（Ｃ−Ｎ）２０９℃、ｃｌ．ｐ．（Ｎ−Ｉ）２８４℃（分解）。
【００３８】
（ｃ）２−ヒドロキシエチルメタクリレート５．６３ｇ  、３−（Ｅ）−〔４−ペンチル−４′−ビフェニル〕アクリル酸１１．６ｇ  および４−（ジメチルアミノ）ピリジン１２．１ｇ  をテトラヒドロフラン３００ｍｌに加えた溶液に、Ｎ，Ｎ′−ジシクロヘキシルカルボジイミド９．４ｇ  を０℃で攪拌しながら１５分以内に加えた。反応混合物を室温で一夜攪拌したのち、ろ過し、ろ液を水に注加し、酢酸エチル５０ｍｌづつで３回抽出した。合わせた有機相を塩化ナトリウム飽和溶液５０ｍｌづつで２回洗浄し、硫酸マグネシウム上で乾燥し、ろ過したのち、濃縮した。残渣を、シリカゲル上、ヘキサン／酢酸エチル（容量比９：１）によるクロマトグラフィーに付して精製し、薄膜クロマトグラフィーによって純粋にした画分をエチルアルコールから２回再結晶させて、メタクリロイルオキシエチル  ３−（Ｅ）−〔４−ペンチル−４′−ビフェニル〕アクリレート４．５ｇ  を得た。ｍ．ｐ．７２℃。
【００３９】
同様にして以下の化合物を調製することができた。
【００４０】
ポリ（メタクリロイルオキシエチル  ３−（Ｅ）−〔４−メチル−４′−ビフェニル〕アクリレート）；
ポリ（メタクリロイルオキシエチル  ３−（Ｅ）−〔４−エチル−４′−ビフェニル〕アクリレート）；
ポリ（メタクリロイルオキシエチル  ３−（Ｅ）−〔４−プロピル−４′−ビフェニル〕アクリレート）；
ポリ（メタクリロイルオキシエチル  ３−（Ｅ）−〔４−ブチル−４′−ビフェニル〕アクリレート）；
ポリ（メタクリロイルオキシエチル  ３−（Ｅ）−〔４−ヘキシル−４′−ビフェニル〕アクリレート）；
ポリ（メタクリロイルオキシエチル  ３−（Ｅ）−〔４−ヘプチル−４′−ビフェニル〕アクリレート）；
ポリ（メタクリロイルオキシエチル  ３−（Ｅ）−〔４−オクチル−４′−ビフェニル〕アクリレート）；
ポリ（メタクリロイルオキシプロピル  ３−（Ｅ）−〔４−ペンチル−４′−ビフェニル〕アクリレート）；
ポリ（メタクリロイルオキシブチル  ３−（Ｅ）−〔４−ペンチル−４′−ビフェニル〕アクリレート）；
ポリ（メタクリロイルオキシペンチル  ３−（Ｅ）−〔４−ペンチル−４′−ビフェニル〕アクリレート）；
ポリ（メタクリロイルオキシヘキシル  ３−（Ｅ）−〔４−ペンチル−４′−ビフェニル〕アクリレート）；
【００４１】
ポリ（メタクリロイルオキシエチル  ３−（Ｅ）−〔４−メチルオキシ−４′−ビフェニル〕アクリレート）；
ポリ（メタクリロイルオキシエチル  ３−（Ｅ）−〔４−エトキシ−４′−ビフェニル〕アクリレート）；
ポリ（メタクリロイルオキシエチル  ３−（Ｅ）−〔４−プロピルオキシ−４′−ビフェニル〕アクリレート）；
ポリ（メタクリロイルオキシエチル  ３−（Ｅ）−〔４−ブチルオキシ−４′−ビフェニル〕アクリレート）；
ポリ（メタクリロイルオキシエチル  ３−（Ｅ）−〔４−ヘキシルオキシ−４′−ビフェニル〕アクリレート）；
ポリ（メタクリロイルオキシエチル  ３−（Ｅ）−〔４−ヘプチルオキシ−４′−ビフェニル〕アクリレート）；
ポリ（メタクリロイルオキシエチル  ３−（Ｅ）−〔４−オクチルオキシ−４′−ビフェニル〕アクリレート）、Ｔｇ  ．１０６℃、（Ｓ−Ｉ）１７０℃；
ポリ（メタクリロイルオキシプロピル  ３−（Ｅ）−〔４−オクチルオキシ−４′−ビフェニル〕アクリレート）；
ポリ（メタクリロイルオキシブチル  ３−（Ｅ）−〔４−オクチルオキシ−４′−ビフェニル〕アクリレート）；
ポリ（メタクリロイルオキシペンチル  ３−（Ｅ）−〔４−オクチルオキシ−４′−ビフェニル〕アクリレート）；
ポリ（メタクリロイルオキシヘキシル  ３−（Ｅ）−〔４−オクチルオキシ−４′−ビフェニル〕アクリレート）；
ポリ（メタクリロイルオキシエチル  ３−（Ｅ）−〔４−シアノ−４′−ビフェニル〕アクリレート）、Ｔｇ  ＝１３４℃；
ポリ（メタクリロイルオキシプロピル  ３−（Ｅ）−〔４−シアノ−４′−ビフェニル〕アクリレート）；
ポリ（メタクリロイルオキシブチル  ３−（Ｅ）−〔４−シアノ−４′−ビフェニル〕アクリレート）；
ポリ（アクリロイルオキシブチル  ３−（Ｅ）−〔４−〔（Ｒ）−２−オクチルオキシ〕−４′−ビフェニル〕アクリレート）；
ポリ（メタクリロイルオキシペンチル  ３−（Ｅ）−〔４−シアノ−４′−ビフェニル〕アクリレート）；
ポリ（メタクリロイルオキシヘキシル  ３−（Ｅ）−〔４−シアノ−４′−ビフェニル〕アクリレート）；
【００４２】
ポリ（メタクリロイルオキシエチル  ３−（Ｅ）−〔４−（トランス−４−メチルシクロヘキシル）フェニル〕アクリレート）；
ポリ（メタクリロイルオキシエチル  ３−（Ｅ）−〔４−（トランス−４−エチルシクロヘキシル）フェニル〕アクリレート）；
ポリ（メタクリロイルオキシエチル  ３−（Ｅ）−〔４−（トランス−４−プロピルシクロヘキシル）フェニル〕アクリレート）、Ｔｇ  ．８８℃；
ポリ（メタクリロイルオキシエチル  ３−（Ｅ）−〔４−（トランス−４−ブチルシクロヘキシル）フェニル〕アクリレート）；
ポリ（メタクリロイルオキシエチル  ３−（Ｅ）−〔４−（トランス−４−ペンチルシクロヘキシル）フェニル〕アクリレート）；
ポリ（メタクリロイルオキシエチル  ３−（Ｅ）−〔４−（トランス−４−ヘキシルシクロヘキシル）フェニル〕アクリレート）；
ポリ（メタクリロイルオキシエチル  ３−（Ｅ）−〔４−（トランス−４−ヘプチルシクロヘキシル）フェニル〕アクリレート）；
ポリ（メタクリロイルオキシプロピル  ３−（Ｅ）−〔４−（トランス−４−ペンチルシクロヘキシル）フェニル〕アクリレート）；
ポリ（メタクリロイルオキシブチル  ３−（Ｅ）−〔４−（トランス−４−ペンチルシクロヘキシル）フェニル〕アクリレート）；
ポリ（メタクリロイルオキシペンチル  ３−（Ｅ）−〔４−（トランス−４−ペンチルシクロヘキシル）フェニル〕アクリレート）；
ポリ（メタクリロイルオキシヘキシル  ３−（Ｅ）−〔４−（トランス−４−ペンチルシクロヘキシル）フェニル〕アクリレート）；
【００４３】
ポリ（メタクリロイルオキシエチル  ３−（Ｅ）−ビフェニルアクリレート）、Ｔｇ  ＝９８℃；
ポリ（メタクリロイルオキシプロピル  ３−（Ｅ）−ビフェニルアクリレート）；
ポリ（メタクリロイルオキシエチル  ３−（Ｅ）−フェニルアクリレート）、Ｔｇ  ＝６０℃；
ポリ（メタクリロイルオキシエチル  ３−（Ｅ）−〔４−メチルフェニル〕アクリレート）；
ポリ（メタクリロイルオキシエチル  ３−（Ｅ）−〔４−エチルフェニル〕アクリレート）；
ポリ（メタクリロイルオキシエチル  ３−（Ｅ）−〔４−メトキシフェニル〕アクリレート）、Ｔｇ  ＝６９℃；
ポリ（メタクリロイルオキシエチル  ３−（Ｅ）−〔４−エトキシフェニル〕アクリレート）；
ポリ（メタクリロイルオキシプロピル  ３−（Ｅ）−〔４−メチルフェニル〕アクリレート）；
ポリ（メタクリロイルオキシプロピル  ３−（Ｅ）−〔４−エチルフェニル〕アクリレート）；
ポリ（メタクリロイルオキシプロピル  ３−（Ｅ）−〔４−メトキシフェニル〕アクリレート）；
ポリ（メタクリロイルオキシプロピル  ３−（Ｅ）−〔４−エトキシフェニル〕アクリレート）；
【００４４】
ポリ（メタクリロイルオキシエチル  ３−（Ｅ）−〔３−シアノフェニル〕アクリレート）；
ポリ（メタクリロイルオキシプロピル  ３−（Ｅ）−〔３−シアノフェニル〕アクリレート）；
ポリ（メタクリロイルオキシエチル  ３−（Ｅ）−〔４−シアノフェニル〕アクリレート）、Ｔｇ  ＝１０５℃；
ポリ（メタクリロイルオキシプロピル  ３−（Ｅ）−〔４−シアノフェニル〕アクリレート）；
ポリ（メタクリロイルオキシエチル  ３−（Ｅ）−〔３−ニトロフェニル〕アクリレート）；
ポリ（メタクリロイルオキシプロピル  ３−（Ｅ）−〔３−ニトロフェニル〕アクリレート）；
ポリ（メタクリロイルオキシエチル  ３−（Ｅ）−〔４−ニトロフェニル〕アクリレート）、Ｔｇ  ＝１０６℃；
ポリ（メタクリロイルオキシプロピル  ３−（Ｅ）−〔４−ニトロフェニル〕アクリレート）；
ポリ（メタクリロイルオキシエチル  ３−（Ｅ）−〔３−クロロフェニル〕アクリレート）；
ポリ（メタクリロイルオキシプロピル  ３−（Ｅ）−〔３−クロロフェニル〕アクリレート）；
ポリ（メタクリロイルオキシエチル  ３−（Ｅ）−〔４−クロロフェニル〕アクリレート）、Ｔｇ  ＝７２℃；
ポリ（メタクリロイルオキシプロピル  ３−（Ｅ）−〔４−クロロフェニル〕アクリレート）；
ポリ（メタクリロイルオキシエチル  ３−（Ｅ）−〔３−フルオロフェニル〕アクリレート）；
ポリ（メタクリロイルオキシエチル  ３−（Ｅ）−〔４−フルオロフェニル〕アクリレート）；
ポリ（メタクリロイルオキシプロピル  ３−（Ｅ）−〔４−フルオロフェニル〕アクリレート）；
【００４５】
ポリ（メタクリロイルオキシエチル  ３−（Ｅ）−〔２，４−ジメチルフェニル〕アクリレート）；
ポリ（メタクリロイルオキシプロピル  ３−（Ｅ）−〔２，４−ジメチルフェニル〕アクリレート）；
ポリ（メタクリロイルオキシエチル  ３−（Ｅ）−〔２，３−ジメトキシフェニル〕アクリレート）；
ポリ（メタクリロイルオキシエチル  ３−（Ｅ）−〔２，４−ジメトキシフェニル〕アクリレート）；
ポリ（メタクリロイルオキシプロピル  ３−（Ｅ）−〔２，４−ジメトキシフェニル〕アクリレート）；
ポリ（メタクリロイルオキシエチル  ３−（Ｅ）−〔３，４−ジメトキシフェニル〕アクリレート）；
ポリ（メタクリロイルオキシプロピル  ３−（Ｅ）−〔３，４−ジメトキシフェニル〕アクリレート）；
ポリ（メタクリロイルオキシエチル  ３−（Ｅ）−〔３，５−ジメトキシフェニル〕アクリレート）；
ポリ（メタクリロイルオキシプロピル  ３−（Ｅ）−〔３，５−ジメトキシフェニル〕アクリレート）；
【００４６】
ポリ（メタクリロイルオキシエチル  ３−（Ｅ）−〔３，４−ジシアノフェニル〕アクリレート）；
ポリ（メタクリロイルオキシプロピル  ３−（Ｅ）−〔３，４−ジシアノフェニル〕アクリレート）；
ポリ（メタクリロイルオキシエチル  ３−（Ｅ）−〔３，５−ジシアノフェニル〕アクリレート）；
ポリ（メタクリロイルオキシプロピル  ３−（Ｅ）−〔３，５−ジシアノフェニル〕アクリレート）；
ポリ（メタクリロイルオキシエチル  ３−（Ｅ）−〔２，４−ジニトロフェニル〕アクリレート）；
ポリ（メタクリロイルオキシプロピル  ３−（Ｅ）−〔２，４−ジニトロフェニル〕アクリレート）；
ポリ（メタクリロイルオキシエチル  ３−（Ｅ）−〔３，４−ジクロロフェニル〕アクリレート）；
ポリ（メタクリロイルオキシプロピル  ３−（Ｅ）−〔３，４−ジクロロフェニル〕アクリレート）；
ポリ（メタクリロイルオキシエチル  ３−（Ｅ）−〔３，５−ジクロロフェニル〕アクリレート）；
ポリ（メタクリロイルオキシプロピル  ３−（Ｅ）−〔３，５−ジクロロフェニル〕アクリレート）；
ポリ（メタクリロイルオキシエチル  ３−（Ｅ）−〔３，４−ジフルオロフェニル〕アクリレート）；
ポリ（メタクリロイルオキシプロピル  ３−（Ｅ）−〔３，４−ジフルオロフェニル〕アクリレート）；
ポリ（メタクリロイルオキシエチル  ３−（Ｅ）−〔３，５−ジフルオロフェニル〕アクリレート）；
ポリ（メタクリロイルオキシプロピル  ３−（Ｅ）−〔３，５−ジフルオロフェニル〕アクリレート）；
【００４７】
ポリ（メタクリロイルオキシエチル  ３−（Ｅ）−〔３−ブロモ−４−フルオロフェニル〕アクリレート）；
ポリ（メタクリロイルオキシプロピル  ３−（Ｅ）−〔３−ブロモ−４−フルオロフェニル〕アクリレート）；
ポリ（メタクリロイルオキシエチル  ３−（Ｅ）−〔５−ブロモ−２−メトキシフェニル〕アクリレート）；
ポリ（メタクリロイルオキシエチル  ３−（Ｅ）−〔４−クロロ−３−ニトロフェニル〕アクリレート）；
ポリ（メタクリロイルオキシプロピル  ３−（Ｅ）−〔４−クロロ−３−ニトロフェニル〕アクリレート）；
ポリ（メタクリロイルオキシエチル  ３−（Ｅ）−〔２−クロロ−４−フルオロフェニル〕アクリレート）；
ポリ（メタクリロイルオキシプロピル  ３−（Ｅ）−〔２−クロロ−４−フルオロフェニル〕アクリレート）；
ポリ（メタクリロイルオキシエチル  ３−（Ｅ）−〔３−クロロ−４−フルオロフェニル〕アクリレート）；
ポリ（メタクリロイルオキシプロピル  ３−（Ｅ）−〔３−クロロ−４−フルオロフェニル〕アクリレート）；
ポリ（メタクリロイルオキシエチル  ３−（Ｅ）−〔３−フルオロ−２−メチルフェニル〕アクリレート）；
ポリ（メタクリロイルオキシプロピル  ３−（Ｅ）−〔３−フルオロ−２−メチルフェニル〕アクリレート）；
ポリ（メタクリロイルオキシエチル  ３−（Ｅ）−〔４−トリフルオロメチルフェニル〕アクリレート）；
ポリ（メタクリロイルオキシプロピル  ３−（Ｅ）−〔４−トリフルオロメチルフェニル〕アクリレート）；
ポリ（メタクリロイルオキシエチル  ３−（Ｅ）−〔４−トリフルオロメトキシフェニル〕アクリレート）；
ポリ（メタクリロイルオキシプロピル  ３−（Ｅ）−〔４−トリフルオロメトキシフェニル〕アクリレート）；
【００４８】
ポリ（アクリロイルオキシエチル  ３−（Ｅ）−ビフェニルアクリレート）；
ポリ（２−クロロアクリロイルオキシエチル  ３−（Ｅ）−〔４−メチルフェニル〕アクリレート）；
ポリ（アクリロイルオキシエチル  ３−（Ｅ）−〔４−メトキシフェニル〕アクリレート）；
ポリ（アクリロイルオキシプロピル  ３−（Ｅ）−〔４−エトキシフェニル〕アクリレート）；
ポリ（アクリロイルオキシエチル  ３−（Ｅ）−〔３−シアノフェニル〕アクリレート）；
ポリ（アクリロイルオキシプロピル  ３−（Ｅ）−〔４−シアノフェニル〕アクリレート）；
ポリ（２−クロロアクリロイルオキシエチル  ３−（Ｅ）−〔３−ニトロフェニル〕アクリレート）；
ポリ（アクリロイルオキシエチル  ３−（Ｅ）−〔４−ニトロフェニル〕アクリレート）；
ポリ（アクリロイルオキシブチル  ３−（Ｅ）−〔３−クロロフェニル〕アクリレート）；
ポリ（アクリロイルオキシエチル  ３−（Ｅ）−〔４−クロロフェニル〕アクリレート）；
ポリ（アクリロイルオキシエチル  ３−（Ｅ）−〔３−フルオロフェニル〕アクリレート）；
ポリ（２−クロロアクリロイルオキシペンチル  ３−（Ｅ）−〔４−フルオロフェニル〕アクリレート）；
【００４９】
ポリ（アクリロイルオキシエチル  ３−（Ｅ）−〔２，４−ジメチルフェニル〕アクリレート）；
ポリ（アクリロイルオキシエチル  ３−（Ｅ）−〔３，４−ジメトキシフェニル〕アクリレート）；
ポリ（アクリロイルオキシエチル  ３−（Ｅ）−〔３，５−ジメトキシフェニル〕アクリレート）；
ポリ（２−クロロアクリロイルオキシプロピル  ３−（Ｅ）−〔３，４−ジシアノフェニル〕アクリレート）；
ポリ（アクリロイルオキシエチル  ３−（Ｅ）−〔３，５−ジシアノフェニル〕アクリレート）；
ポリ（アクリロイルオキシブチル  ３−（Ｅ）−〔２，４−ジニトロフェニル〕アクリレート）；
ポリ（アクリロイルオキシペンチル  ３−（Ｅ）−〔３，４−ジクロロフェニル〕アクリレート）；
ポリ（アクリロイルオキシエチル  ３−（Ｅ）−〔３，５−ジクロロフェニル〕アクリレート）；
ポリ（アクリロイルオキシエチル  ３−（Ｅ）−〔３，４−ジフルオロフェニル〕アクリレート）；
ポリ（アクリロイルオキシプロピル  ３−（Ｅ）−〔３，５−ジフルオロフェニル〕アクリレート）；
【００５０】
ポリ（アクリロイルオキシエチル  ３−（Ｅ）−〔４−クロロ−３−ニトロフェニル〕アクリレート）；
ポリ（２−クロロアクリロイルオキシプロピル  ３−（Ｅ）−〔２−クロロ−４−フルオロフェニル〕アクリレート）；
ポリ（アクリロイルオキシエチル  ３−（Ｅ）−〔３−クロロ−４−フルオロフェニル〕アクリレート）；
ポリ（アクリロイルオキシヘキシル  ３−（Ｅ）−〔３−フルオロ−２−メチルフェニル〕アクリレート）；
ポリ（アクリロイルオキシエチル  ３−（Ｅ）−〔４−トリフルオロメチルフェニル〕アクリレート）；
ポリ（アクリロイルオキシエチル  ３−（Ｅ）−〔４−トリフルオロメトキシフェニル〕アクリレート）。
【００５１】
実施例２
４−メタクリロイルオキシブチル  （Ｅ）−３−〔４−（４−メトキシフェニルカルボニルオキシ）フェニル〕アクリレート１．５ｇ  およびアゾビスイソブチロニトリル０．００３ｇ  をテトラヒドロフラン６．８ｍｌに溶解した。この溶液を弱いアルゴン流で１０分間フラッシュしたのち、反応容器を密閉した。溶液を６０℃で２０時間加熱した。その後、反応容器を開け、攪拌しながら溶液をテトラヒドロフラン３．５ｍｌで希釈した。次に、室温で攪拌しながら、この希釈溶液をジエチルエーテル３００ｍｌに滴下した。分離したポリマーをろ別し、乾燥し、ジクロロメタン１０ｍｌに溶解し、この溶液をジエチルエーテル３００ｍｌに滴下した。この手順を２回繰り返した。ろ過し、減圧下に５０℃で乾燥して、ポリ（４−メタクリロイルオキシブチル  （Ｅ）−３−〔４−（４−メトキシフェニルカルボニルオキシ）フェニル〕アクリレート）１．１５ｇ  を得た。このポリマーは、Ｔｇ  ３８℃のガラス段階（Δｃｐ  ＝０．１７Ｊ／ｇＫ）を有し、２０２℃の透明点（ＳＡ  −Ｉ、ΔＨ＝６．９Ｊ／ｇＫ）を有していた。
【００５２】
出発原料として使用した４−メタクリロイルオキシブチル  （Ｅ）−３−〔４−（４−メトキシフェニルカルボニルオキシ）フェニル〕アクリレートは次のようにして調製した。
【００５３】
ａ）（Ｅ）−４−ヒドロキシケイ皮酸５ｇ  を、水酸化カリウム２．８ｇ  を水２５ｍｌに加えた溶液に溶解した。エチルクロロホルメート１ｇ  づつで計４ｇ  をこの氷冷した溶液に加え、加えるごとに１０分間この混合物を激しく攪拌した。反応混合物を０℃でさらに３０分間攪拌したのち、２Ｎ塩酸で中和した。粗生成物をろ別し、エタノール／水（容量比８：２）から２回再結晶した。４−（Ｅ）−エチルオキシカルボニルオキシケイ皮酸５．７ｇ  を得た。
ｍ．ｐ．１７３〜１７６℃。
【００５４】
ｂ）４−（Ｅ）−エチルオキシカルボニルオキシケイ皮酸５．２ｇ  を塩化チオニル２０ｍｌおよびＮ，Ｎ−ジメチルホルムアミド０．０５ｍｌに加えた溶液を還流下に３時間加熱した。次に、過剰の塩化チオニルを留去した。得られた４−（Ｅ）−エチルオキシカルボニルオキシシンナモイルクロリドをピリジン１５ｍｌに加えた溶液に、４−ヒドロキシブチルメタクリレート３．３ｇ  を０℃で攪拌しながら１５分以内に滴下した。反応混合物を室温でさらに１２時間攪拌したのち、水に注加し、酢酸エチル５０ｍｌづつで３回抽出した。合わせた有機相を硫酸マグネシウム上で乾燥し、ろ過したのち、濃縮した。シリカゲル上、ヘキサン／酢酸エチル（容量比７：３）によるクロマトグラフィーに付して精製して、４−メタクリロイルオキシブチル  （Ｅ）−３−（４−エトキシカルボニルオキシフェニル）アクリレート３ｇ  を得た。
ｍ．ｐ．５４〜５６℃。
【００５５】
ｃ）４−メタクリロイルオキシブチル  （Ｅ）−３−（４−エトキシカルボニルオキシフェニル）アクリレート５ｇ  をピリジン４０ｍｌに溶解し、アセトン６０ｍｌと２５％アンモニア水溶液７ｍｌとの混合物によって室温で処理した。反応混合物を室温で１２時間攪拌した。アセトンを留去したのち、混合物を２Ｎ塩酸で中和し、水１００ｍｌで希釈したのち、ジエチルエーテル１００ｍｌづつで３回抽出した。合わせた有機相を硫酸ナトリウム上で乾燥し、ろ過し、濃縮した。残渣を、シリカゲル上、ヘキサン／酢酸エチル（容量比７：３）によるクロマトグラフィーに付して精製して、４−メタクリロイルオキシブチル  （Ｅ）−３−（４−ヒドロキシフェニル）アクリレートを得た。
【００５６】
ｄ）４−メタクリロイルオキシブチル  （Ｅ）−３−（４−ヒドロキシフェイル）アクリレート３．５ｇ  およびトリエチルアミン１．２ｇ  をジクロロメタン４０ｍｌに加えた溶液に、４−メトキシベンゾイル塩化物２．０ｇ  をジクロロメタン２５ｍｌに加えたものを０℃で攪拌しながら３０分以内に滴下した。反応混合物を室温で一夜攪拌したのち、ろ過し、濃縮した。残渣を、シリカゲル上、ヘキサン／酢酸エチル（容量比７：３）によるクロマトグラフィーに付して精製し、エタノールから２回再結晶して、４−メタクリロイルオキシブチル  （Ｅ）−３−〔４−（４−メトキシフェニルカルボニルオキシ）フェニル〕アクリレート４．５ｇ  を得た。
ｍ．ｐ．８９〜９０℃。
【００５７】
同様にして以下の化合物を調製することができた。
【００５８】
ポリ（メタクリロイルオキシエチル  ３−（Ｅ）−〔４−（４−メトキシベンゾイルオキシ）フェニル〕アクリレート；
ポリ（メタクリロイルオキシエチル  ３−（Ｅ）−〔４−（４−エトキシベンゾイルオキシ）フェニル〕アクリレート；
ポリ（メタクリロイルオキシエチル  ３−（Ｅ）−〔４−（４−プロポキシベンゾイルオキシ）フェニル〕アクリレート；
ポリ（メタクリロイルオキシエチル  ３−（Ｅ）−〔４−（４−ブチルオキシベンゾイルオキシ）フェニル〕アクリレート；
ポリ（メタクリロイルオキシエチル  ３−（Ｅ）−〔４−（４−ペンチルオキシベンゾイルオキシ）フェニル〕アクリレート；
ポリ（メタクリロイルオキシエチル  ３−（Ｅ）−〔４−（４−ヘキシルオキシベンゾイルオキシ）フェニル〕アクリレート；
ポリ（メタクリロイルオキシエチル  ３−（Ｅ）−〔４−（４−ヘプチルオキシベンゾイルオキシ）フェニル〕アクリレート；
ポリ（メタクリロイルオキシエチル  ３−（Ｅ）−〔４−（４−オクチルオキシベンゾイルオキシ）フェニル〕アクリレート；
ポリ（メタクリロイルオキシプロピル  ３−（Ｅ）−〔４−（４−メトキシベンゾイルオキシ）フェニル〕アクリレート；
ポリ（メタクリロイルオキシペンチル  ３−（Ｅ）−〔４−（４−メトキシベンゾイルオキシ）フェニル〕アクリレート；
ポリ（メタクリロイルオキシヘキシル  ３−（Ｅ）−〔４−（４−メトキシベンゾイルオキシ）フェニル〕アクリレート；
ポリ（メタクリロイルオキシエチル  ３−（Ｅ）−〔４−（４−〔（Ｓ）−２−メチルブチルオキシ〕ベンゾイルオキシ）フェニル〕アクリレート；
ポリ（アクリロイルオキシブチル  ３−（Ｅ）−〔４−（４−メトキシベンゾイルオキシ）フェニル〕アクリレート。
【００５９】
実施例３
メタクリロイルオキシエチル  （Ｅ）−３−〔４−（４−メトキシフェニル）アクリレート２．５ｇ  および２−メタクリロイルオキシエチル  （Ｅ）−３−（４−クロロフェニル）アクリレート２．５ｇ  をアゾビスイソブチロニトリル０．０１４ｇ  とともにテトラヒドロフラン３５ｍｌに溶解した。この溶液を弱いアルゴン流で１０分間フラッシュしたのち、反応容器を密閉した。溶液を６０℃で２４時間加熱した。その後、反応容器を開け、攪拌しながら溶液をテトラヒドロフラン７．５ｍｌで希釈した。次に、室温で攪拌しながらこの希釈溶液をジエチルエーテル５００ｍｌに滴下した。分離したポリマーをろ別し、乾燥し、ジクロロメタン４０ｍｌに溶解し、この溶液をジエチルエーテル５００ｍｌに滴下した。この手順を２回繰り返した。ろ過し、減圧下に５０℃で乾燥して、コポリ（２−メタクリロイルオキシ−オキシエチル（Ｅ）−３−（４−メトキシフェニル）アクリレート／２−メタクリロイルオキシエチル（Ｅ）−３−（４−クロロフェニル）アクリレート）３．８ｇ  を得た。このポリマーは、Ｔｇ  ７４℃のガラス段階を有していた。λｍａｘ  （０．５８６ｍｇ／ＣＨ２  Ｃｌ２  １００ｍｌ）：２２７ｎｍ（ｌｏｇ  Ｉｏ／Ｉ＝０．２１３）、２８７．８ｎｍ（ｌｏｇ  Ｉｏ／Ｉ＝０．３６７）。
【００６０】
出発原料として使用したモノマーは次のようにして調製した。
【００６１】
ａ）４−（Ｅ）−クロロケイ皮酸５０ｇ  、２−ヒドロキシエチルメタクリレート３３．９ｇ  および４−ジメチルアミノピリジン０．３ｇ  をテトラヒドロフラン２０ｍｌに加えた。ジシクロヘキシルカルボジイミド５７．２ｇ  をテトラヒドロフラン１００ｍｌに加えた溶液を室温で１２０分以内に滴下した。混合物を室温でさらに２８時間攪拌した。次に、沈殿したＮ，Ｎ′−ジシクロヘキシル尿素をろ別し、テトラヒドロフラン１００ｍｌで洗浄した。テトラヒドロフランを留去したのち、残渣をジクロロメタン３００ｍｌに溶解した。ジクロロメタン溶液を５％酢酸２００ｍｌで洗浄したのち、水２５０ｍｌづつで３回洗浄し、硫酸ナトリウム上で乾燥た。溶剤を除去したのち、残渣を−５０℃でエタノールから再結晶した。２−メタクリロイルオキシエチル  （Ｅ）−３−（４−クロロフェニル）アクリレートを、融点５８〜６０℃の白色結晶として得た。
【００６２】
融点３５〜３６℃の２−メタクリロイルオキシエチル  （Ｅ）−３−（４−メトキシフェニル）アクリレートを同様にして調製した。
【００６３】
同様にして以下のポリマーを調製することができた。
【００６４】
コポリ（２−メタクリロイルオキシエチル  （Ｅ）−３−（４−メトキシフェニル）アクリレート／２−メタクリロイルオキシエチル  （Ｅ）−３−（４−ニトロフェニル）アクリレート）、Ｔｇ  ＝８９℃；
コポリ（２−メタクリロイルオキシエチル  （Ｅ）−３−（４−シアノフェニル）アクリレート／２−メタクリロイルオキシエチル  （Ｅ）−３−（４−メトキシフェニル）アクリレート）；
コポリ（２−メタクリロイルオキシエチル  （Ｅ）−３−（４−メトキシフェニル）アクリレート／２−アクリロイルオキシエチル  （Ｅ）−３−（４−ニトロフェニル）アクリレート）；
コポリ（２−メタクリロイルオキシプロピル  （Ｅ）−３−（４−シアノフェニル）アクリレート／２−メタクリロイルオキシヘキシル  （Ｅ）−３−（４−シアノフェニル）アクリレート）；
コポリ（２−アクリロイルオキシエチル  （Ｅ）−３−（４−メトキシフェニル）アクリレート／２−メタクリロイルオキシエチル  （Ｅ）−３−（４−ニトロフェニル）アクリレート）；
コポリ（アクリロイルオキシブチル  （Ｅ）−３−（４−シアノフェニル）アクリレート／２−メタクリロイルオキシエチル  （Ｅ）−３−（４−メトキシフェニル）−（Ｚ）−３−メチルアクリレート）；
コポリ（アクリロイルオキシブチル  （Ｅ）−３−（４−メトキシフェニル）−２−カルボキシエチル−アクリレート／アクリロイルオキシブチル  （Ｚ）−３−（４−メトキシフェニル）−２−カルボキシエチル−アクリレート）；
コポリ（スチリル−４−カルボニルオキシヘキシル  （Ｅ）−３−（４−シアノフェニル）アクリレート／スチリル−４−カルボニルオキシヘキシル  （Ｅ）−３−（４−メトキシフェニル）アクリレート）；
コポリ（２−メタクリロイルオキシエチル  （Ｅ）−３−（４−シアノフェニル）アクリレート／２−メタクリロイルオキシエチル  （Ｅ）−３−（４−メトキシフェニル）アクリレート）；
コポリ（２−クロロアクリロイルオキシエチル  （Ｅ）−３−（４−クロロフェニル）アクリレート／２−クロロアクリロイルオキシエチル  （Ｅ）−３−（４−メトキシフェニル）アクリレート）；
コポリ（２−メタクリルアミドエチル  （Ｅ）−３−（４−シアノフェニル）アクリレート／２−メタクリルアミドブチル  （Ｅ）−３−〔４−プロピルオキシ−４′−ビフェニル〕アクリレート〕）；
コポリ（２−クロロアクリルアミドヘキシル  （Ｅ）−３−（４−シアノ−４′−ビフェニル）アクリレート／２−クロロアクリルアミドヘキシル  （Ｅ）−３−〔４−メチルオキシフェニル〕アクリレート〕）；
コポリ（アクリルアミドメチル  （Ｅ）−３−（４−ブチルオキシフェニル）アクリレート／アクリルアミドブチル  （Ｅ）−３−〔４−ブチルオキシ−４′−フェニル〕アクリレート〕）；
【００６５】
コポリ（２−メタクリルアミドエチル  （Ｅ）−３−（４−オクチルオキシ−４′−ビフェニル）アクリレート／２−アクリルアミドブチル  ３（Ｅ）−｛４−〔（Ｒ）−２−オクチルオキシ〕−４′−ビフェニル｝アクリレート〕）；
コポリ（２−メタクリロイルオキシブチル  （Ｅ）−３−（４−エチルオキシフェニル）−（Ｚ）−３−メチル−アクリレート／２−メタクリロイルオキシエチル  （Ｅ）−３−（４−メトキシ−４′−ビフェニル）−２−シアノアクリレート）；
コポリ（メタクリロイルオキシブチル  （Ｅ）−３−〔４−（トランス−４−ブチルシクロヘキシル）フェニル〕−３−（Ｚ）−メチルアクリレート／スチレン）；
コポリ（アクリロイルオキシエチル  （Ｅ）−３−〔４−オクチルオキシ−４′−ビフェニル〕アクリレート／メチルアクリレート）；
コポリ（エチル  メタクリレート／メタクリロイルオキシエチル  （Ｅ）−３−〔４−（４−プロポキシベンゾイルオキシ）フェニル〕アクリレート）；
コポリ（メタクリルアミドエチル  （Ｅ）−３−（４−プロピルオキシフェニル）アクリレート／メチルメタクリルアミド）；
コポリ（２−クロロアクリロイルオキシヘキシル  （Ｅ）−３−〔４−（トランス−４−メチルシクロヘキシル）フェニル〕アクリレート／メチル  ２−クロロアクリレート）；
コポリ（２−クロロアクリロイルオキシペンチル  （Ｅ）−３−（４−メトキシ−４′−ビフェニル）−２−カルボキシエチル−アクリレート／２−クロロアクリロイルオキシブチル  （Ｚ）−３−（４−メトキシ−４′−ビフェニル）−２−カルボキシエチルアクリレート／メチル  ２−クロロアクリレート）；
コポリ（エチル  ２−メタクリレート／２−メタクリロイルオキシプロピル  （Ｅ）−３−（４−ペンチルオキシフェニル）アクリレート／２−メタクリロイルオキシブチル  （Ｅ）−３−（４−〔（Ｓ）−２−メチルブチルオキシ〕−４′−ビフェニル）−２−カルボキシエチルアクリレート）；
コポリ（メタクリロイルオキシプロピル  （Ｅ）−３−〔４−（トランス−４−ブチルシクロヘキシル）フェニル〕−３−（Ｚ）−メチルアクリレート／２−メタクリロイルオキシプロピル  （Ｅ）−３−（４−〔（Ｒ）−２−オクチルオキシ〕フェニル）−３−（Ｚ）−メチルアクリレート／スチレン）。
【００６６】
実施例４
ブト−３−エン  ３−フェニルアクリレート２．４ｇ  およびポリ（メチル−水素−シロキサン）０．６ｇ  をトルエン（チオフェンを含まない）８ｍｌに溶解した。この溶液を、反応容器に乗せた隔膜に通しながら、弱いアルゴン流で１０分間フラッシュした。次に、室温で攪拌しながら白金−ジビニルテトラメチルジシロキサン溶液（製造元、ＰＥＴＲＡＲＣＨ  ＳＹＳＴＥＭＳ社、ＰＣ０７５  ）を反応混合物に吹き込んだ。この反応混合物を室温で３０分間、そして６０℃で１８時間加熱した。次に、攪拌しながら反応混合物をｎ−ヘキサン２００ｍｌに滴下した。沈殿したポリマーを分離し、トルエン１０ｍｌに溶解し、ｎ−ヘキサン２００ｍｌ中に再度沈殿させた。この手順を２回繰り返した。高減圧下に乾燥させると、ガラス段階Ｔｇ  ＝−２５℃、Δｃｐ  ＝０．３１Ｊ／ｇＫを示すポリ〔（ブチル  ３−フェニルアクリレート）−メチル）シロキサン〕１．８ｇ  を得た。
【００６７】
出発原料として使用したブト−３−エン３−フェニルアクリレートは次のようにして調製した。
【００６８】
ケイ皮酸２２．２ｇ  、ブト−３−エン−１−アル１２．５ｇ  および４−Ｎ，Ｎ−ジメチルアミノピリジン０．２ｇ  をジクロロメタン８０ｍｌに加えた。ジシクロヘキシルカルボジイミド３３．０５ｇ  をジクロロメタン８０ｍｌに加えた溶液を５〜１０℃で１２０分以内に滴下した。この混合物を室温でさらに１８時間攪拌した。次に、沈殿したＮ，Ｎ′ジシクロヘキシル尿素をろ別し、ジクロロメタン１５０ｍｌで洗浄した。ジクロロメタン溶液を５％酢酸２００ｍｌで洗浄したのち、水２５０ｍｌづつで３回洗浄し、ろ過し、硫酸ナトリウム上で乾燥した。溶液を濃縮したのち、残渣を、シリカゲル上、ジクロロメタンによるクロマトグラフィーに付した。高減圧下に乾燥させて、ブト−３−エン  ３−フェニルアクリレート２２．１ｇ  を無色液体として得た。
【００６９】
同様にして以下の化合物を調製することができた。
【００７０】
ポリ（メチル−〔プロピル−３−（Ｅ）−（４−メチルオキシ−４′−ビフェニル）アクリレート〕シロキサン）；
ポリ（メチル−｛ペンチル−３−（Ｅ）−〔４−（トランス−４−プロピルシクロヘキシル）フェニル〕アクリレート｝シロキサン）；
ポリ（メチル−｛ヘキシル−３−（Ｅ）−〔４−（４−メトキシベンゾイル）フェニル〕アクリレート｝シロキサン）；
１，３，５，７−テトラ〔ブチル−３−（Ｅ）−（４−メトキシ−４′−ビフェニル）アクリレート〕−１，３，５，７−テトラメチル−シクロテトラシロキサン；
ポリ（メチル−〔ブチル−３−（Ｅ）−（４−メチルオキシフェニル）アクリレート〕シロキサン）；
コポリ（メチル−〔ブチル−３−（Ｅ）−（４−メトキシフェニル）アクリレート〕シロキサン／メチル−〔プロピル−３−（Ｅ）−〔４−エチルオキシ−４′−ビフェニル〕アクリレート〕シロキサン）；
コポリ（ジメチルシロキサン／メチル−〔ブチル−３−（Ｅ）−〔４−メチルオキシ−４′−ビフェニル〕アクリレート〕シロキサン）；
コポリ（ジメチルシロキサン／メチル−〔プロピル−（Ｅ）−３−（４−メトキシフェニル）−２−カルボキシエチル−アクリレート〕シロキサン／メチル−〔プロピル−３−（Ｚ）−〔４−メチルオキシフェニル）−２−カルボキシエチル−アクリレート〕シロキサン）；
コポリ（ジメチルシロキサン／メチル−〔オクチル−３−（Ｅ）−（４−メチルオキシ−４′−ビフェニル）アクリレート〕シロキサン／〔ペンチル−（Ｅ）−３−（４−メトキシフェニル）アクリレート〕シロキサン）。
【００７１】
実施例５
（Ｅ）−３−（４−シアノフェニル）−Ｎ−〔３−（２−メチルアクリロイルアミノ）−プロピル〕−アクリルアミド１．５ｇ  およびアゾビスイソブチロニトリル０．００８３ｇ  をＮ，Ｎ−ジメチルホルムアミド１０ｍｌに溶解した。この溶液を弱いアルゴン流で１０分間フラッシュした。次に反応容器を密閉した。溶液を７０℃で１６時間加熱した。その後、反応容器を開け、室温で攪拌しながら溶液をジエチルエーテル３００ｍｌに滴下した。分離したポリマーをろ別し、乾燥し、Ｎ，Ｎ−ジメチルホルムアミド１０ｍｌに溶解し、この溶液をジエチルエーテル３００ｍｌに再度滴下した。この手順を２回繰り返した。ろ過し、減圧下に５０℃で乾燥して、ポリ（３−メタクリロイルアミノプロピル  （Ｅ）−３−〔４−シアノフェニル〕アクリルアミド）０．５４ｇ  を得た。このポリマーは、Ｔｇ  ＝１６５℃のガラス段階（Δｃｐ  ＝０．４６Ｊ／ｇＫ）を有していた。
【００７２】
出発原料として使用した（Ｅ）−３−（４−シアノ−フェニル）−Ｎ−〔３−（２−メチル−アクリロイルアミノ）−プロピル〕−アクリルアミドは次のようにして調製した。
【００７３】
４−シアノ−ケイ皮酸４．１２ｇ  を塩化メチレン３５ｍｌ中に懸濁し、弱いアルゴン流を１０分間供給した。−１５℃に冷却したのち、攪拌しながらジフェニルホス酸クロリド３．８ｍｌおよびトリエチルアミン３．３ｍｌを続けて滴下した。次に、この反応混合物に、Ｎ−（３−アミノプロピル）メタクリルアミド塩酸塩４．２５ｇ  およびトリエチルアミン６．６ｍｌをテトラヒドロフラン４０ｍｌに加えたものからなる懸濁液をゆっくりと加えた。反応混合物を一夜攪拌すると、温度が約１２℃に上昇した。後続の処理に備えて、反応混合物を減圧下に濃縮した。後に残った残渣を水２００ｍｌ中に沈殿させ、ろ別し、エタノール１０ｍｌと水３０ｍｌとの混合物から再結晶した。（Ｅ）−３−（４−シアノフェニル）−Ｎ−〔３−（２−メチル−アクリロイルアミノ）−プロピル〕−アクリルアミド３．１３ｇ  を得た。
λｍａｘ  （エタノール）：２８４．３ｎｍ（ε＝３２２９０：ｍｏｌ−１ｃｍ−１  ）。
【００７４】
実施例１ｂ）を参考に、同様にして以下の化合物を調製することができた。
【００７５】
ポリ（２−メタクリロイルアミノエチル  （Ｅ）−３−〔４−シアノ−フェニル〕アクリルアミド）；
ポリ（２−メタクリロイルアミノエチル  （Ｅ）−３−〔３−シアノ−フェニル〕アクリルアミド）；
ポリ（３−メタクリロイルアミノプロピル  （Ｅ）−３−〔３−シアノ−フェニル〕アクリルアミド）；
ポリ（２−メタクリロイルアミノエチル  （Ｅ）−３−フェニルアクリルアミド）；
ポリ（２−メタクリロイルアミノエチル  （Ｅ）−３−〔４−メトキシ−フェニル〕アクリルアミド）；
ポリ（３−メタクリロイルアミノプロピル  （Ｅ）−３−〔４−メトキシ−フェニル〕アクリルアミド）；
ポリ（２−メタクリロイルアミノエチル  （Ｅ）−３−〔４−エトキシ−フェニル〕アクリルアミド）；
ポリ（３−メタクリロイルアミノプロピル  （Ｅ）−３−〔４−エトキシ−フェニル〕アクリルアミド）；
ポリ（２−メタクリロイルアミノエチル  （Ｅ）−３−〔４−メチル−フェニル〕アクリルアミド）；
ポリ（３−メタクリロイルアミノプロピル  （Ｅ）−３−〔４−メチル−フェニル〕アクリルアミド）；
ポリ（２−メタクリロイルアミノエチル  （Ｅ）−３−〔４−エチル−フェニル〕アクリルアミド）；
ポリ（３−メタクリロイルアミノプロピル  （Ｅ）−３−〔４−エチル−フェニル〕アクリルアミド）；
【００７６】
ポリ（２−メタクリロイルアミノエチル  （Ｅ）−３−〔４−トリフルオロメチル−フェニル〕アクリルアミド）；
ポリ（３−メタクリロイルアミノプロピル  （Ｅ）−３−〔４−トリフルオロメチル−フェニル〕アクリルアミド）；
ポリ（２−メタクリロイルアミノエチル  （Ｅ）−３−〔４−トリフルオロメトキシ−フェニル〕アクリルアミド）；
ポリ（３−メタクリロイルアミノプロピル  （Ｅ）−３−〔４−トリフルオロメトキシ−フェニル〕アクリルアミド）；
ポリ（２−メタクリロイルアミノエチル  （Ｅ）−３−〔３−ニトロ−フェニル〕アクリルアミド）；
ポリ（３−メタクリロイルアミノプロピル  （Ｅ）−３−〔３−ニトロ−フェニル〕アクリルアミド）；
ポリ（２−メタクリロイルアミノエチル  （Ｅ）−３−〔４−ニトロ−フェニル〕アクリルアミド）；
ポリ（３−メタクリロイルアミノプロピル  （Ｅ）−３−〔４−ニトロ−フェニル〕アクリルアミド）；
ポリ（２−メタクリロイルアミノエチル  （Ｅ）−３−〔２−クロロ−フェニル〕アクリルアミド）；
ポリ（２−メタクリロイルアミノエチル  （Ｅ）−３−〔３−クロロ−フェニル〕アクリルアミド）；
ポリ（２−メタクリロイルアミノエチル  （Ｅ）−３−〔４−クロロ−フェニル〕アクリルアミド）；
ポリ（３−メタクリロイルアミノプロピル  （Ｅ）−３−〔４−クロロ−フェニル〕アクリルアミド）；
ポリ（３−メタクリロイルアミノプロピル  （Ｅ）−３−〔３−フルオロ−フェニル〕アクリルアミド）；
ポリ（２−メタクリロイルアミノエチル  （Ｅ）−３−〔４−フルオロ−フェニル〕アクリルアミド）；
ポリ（３−メタクリロイルアミノプロピル  （Ｅ）−３−〔４−フルオロ−フェニル〕アクリルアミド）；
【００７７】
ポリ（２−メタクリロイルアミノエチル  （Ｅ）−３−〔２，４−ジメチル−フェニル〕アクリルアミド）；
ポリ（３−メタクリロイルアミノプロピル  （Ｅ）−３−〔２，４−ジメチル−フェニル〕アクリルアミド）；
ポリ（３−メタクリロイルアミノプロピル  （Ｅ）−３−〔２，３−ジメトキシ−フェニル〕アクリルアミド）；
ポリ（２−メタクリロイルアミノエチル  （Ｅ）−３−〔２，４−ジメトキシ−フェニル〕アクリルアミド）；
ポリ（３−メタクリロイルアミノプロピル  （Ｅ）−３−〔２，４−ジメトキシ−フェニル〕アクリルアミド）；
ポリ（２−メタクリロイルアミノエチル  （Ｅ）−３−〔３，４−ジメトキシ−フェニル〕アクリルアミド）；
ポリ（３−メタクリロイルアミノプロピル  （Ｅ）−３−〔３，４−ジメトキシ−フェニル〕アクリルアミド）；
ポリ（２−メタクリロイルアミノエチル  （Ｅ）−３−〔３，５−ジメトキシ−フェニル〕アクリルアミド）；
ポリ（３−メタクリロイルアミノプロピル  （Ｅ）−３−〔３，５−ジメトキシ−フェニル〕アクリルアミド）；
ポリ（２−メタクリロイルアミノエチル  （Ｅ）−３−〔３，４−ジシアノ−フェニル〕アクリルアミド）；
ポリ（３−メタクリロイルアミノプロピル  （Ｅ）−３−〔３，４−ジシアノ−フェニル〕アクリルアミド）；
ポリ（２−メタクリロイルアミノエチル  （Ｅ）−３−〔３，５−ジシアノ−フェニル〕アクリルアミド）；
ポリ（３−メタクリロイルアミノプロピル  （Ｅ）−３−〔３，５−ジシアノ−フェニル〕アクリルアミド）；
ポリ（２−メタクリロイルアミノエチル  （Ｅ）−３−〔２，４−ジニトロ−フェニル〕アクリルアミド）；
ポリ（３−メタクリロイルアミノプロピル  （Ｅ）−３−〔２，４−ジニトロ−フェニル〕アクリルアミド）；
ポリ（２−メタクリロイルアミノエチル  （Ｅ）−３−〔３，４−ジクロロ−フェニル〕アクリルアミド）；
ポリ（３−メタクリロイルアミノプロピル  （Ｅ）−３−〔３，４−ジクロロ−フェニル〕アクリルアミド）；
ポリ（２−メタクリロイルアミノエチル  （Ｅ）−３−〔３，５−ジクロロ−フェニル〕アクリルアミド）；
ポリ（３−メタクリロイルアミノプロピル  （Ｅ）−３−〔３，５−ジクロロ−フェニル〕アクリルアミド）；
ポリ（２−メタクリロイルアミノエチル  （Ｅ）−３−〔３，４−ジフルオロ−フェニル〕アクリルアミド）；
ポリ（３−メタクリロイルアミノプロピル  （Ｅ）−３−〔３，４−ジフルオロ−フェニル〕アクリルアミド）；
ポリ（２−メタクリロイルアミノエチル  （Ｅ）−３−〔３，５−ジフルオロ−フェニル〕アクリルアミド）；
ポリ（３−メタクリロイルアミノプロピル  （Ｅ）−３−〔３，５−ジフルオロ−フェニル〕アクリルアミド）；
【００７８】
ポリ（２−メタクリロイルアミノエチル  （Ｅ）−３−〔４−クロロ−３−ニトロ−フェニル〕アクリルアミド）；
ポリ（３−メタクリロイルアミノプロピル  （Ｅ）−３−〔４−クロロ−３−ニトロ−フェニル〕アクリルアミド）；
ポリ（２−メタクリロイルアミノエチル  （Ｅ）−３−〔２−クロロ−４−フルオロ−フェニル〕アクリルアミド）；
ポリ（３−メタクリロイルアミノプロピル  （Ｅ）−３−〔２−クロロ−４−フルオロ−フェニル〕アクリルアミド）；
ポリ（２−メタクリロイルアミノエチル  （Ｅ）−３−〔３−クロロ−４−フルオロ−フェニル〕アクリルアミド）；
ポリ（３−メタクリロイルアミノプロピル  （Ｅ）−３−〔３−クロロ−４−フルオロ−フェニル〕アクリルアミド）；
ポリ（２−メタクリロイルアミノエチル  （Ｅ）−３−〔３−フルオロ−２−メチル−フェニル〕アクリルアミド）；
ポリ（３−メタクリロイルアミノプロピル  （Ｅ）−３−〔３−フルオロ−２−メチル−フェニル〕アクリルアミド）；
ポリ（３−メタクリロイルアミノプロピル  （Ｅ）−３−ビフェニル−アクリルアミド）；
ポリ（２−メタクリロイルアミノエチル  （Ｅ）−３−〔４−メトキシ−４′−ビフェニル〕アクリルアミド）；
ポリ（３−メタクリロイルアミノプロピル  （Ｅ）−３−〔４−メトキシ−４′−ビフェニル〕アクリルアミド）；
ポリ（２−メタクリロイルアミノエチル  （Ｅ）−３−〔４−シアノ−４′−ビフェニル〕アクリルアミド）；
ポリ（３−メタクリロイルアミノプロピル  （Ｅ）−３−〔４−シアノ−４′−ビフェニル〕アクリルアミド）；
ポリ（２−メタクリロイルアミノエチル  （Ｅ）−３−〔４−（トランス−４−メチル−シクロヘキシル）−フェニル〕アクリルアミド）；
ポリ（３−メタクリロイルアミノプロピル  （Ｅ）−３−〔４−（トランス−４−メチル−シクロヘキシル）−フェニル〕アクリルアミド）；
【００７９】
ポリ（２−メタクリロイルオキシエチル  （Ｅ）−３−〔４−シアノ−フェニル〕アクリルアミド）；
ポリ（３−メタクリロイルオキシプロピル  （Ｅ）−３−〔４−シアノ−フェニル〕アクリルアミド）；
ポリ（２−メタクリロイルオキシエチル  （Ｅ）−３−〔３−シアノ−フェニル〕アクリルアミド）；
ポリ（３−メタクリロイルオキシプロピル  （Ｅ）−３−〔３−シアノ−フェニル〕アクリルアミド）；
ポリ（２−メタクリロイルオキシエチル  （Ｅ）−３−〔４−メトキシ−フェニル〕アクリルアミド）；
ポリ（３−メタクリロイルオキシプロピル  （Ｅ）−３−〔４−メトキシ−フェニル〕アクリルアミド）；
ポリ（２−メタクリロイルオキシエチル  （Ｅ）−３−〔４−エトキシ−フェニル〕アクリルアミド）；
ポリ（３−メタクリロイルオキシプロピル  （Ｅ）−３−〔４−エトキシ−フェニル〕アクリルアミド）；
ポリ（２−メタクリロイルオキシエチル  （Ｅ）−３−〔４−メチル−フェニル〕アクリルアミド）；
ポリ（３−メタクリロイルオキシプロピル  （Ｅ）−３−〔４−メチル−フェニル〕アクリルアミド）；
ポリ（２−メタクリロイルオキシエチル  （Ｅ）−３−〔４−エチル−フェニル〕アクリルアミド）；
ポリ（２−メタクリロイルオキシエチル  （Ｅ）−３−〔４−トリフルオロメチル−フェニル〕アクリルアミド）；
ポリ（３−メタクリロイルオキシプロピル  （Ｅ）−３−〔４−トリフルオロメチル−フェニル〕アクリルアミド）；
ポリ（２−メタクリロイルオキシエチル  （Ｅ）−３−〔４−トリフルオロメトキシ−フェニル〕アクリルアミド）；
ポリ（３−メタクリロイルオキシプロピル  （Ｅ）−３−〔４−トリフルオロメトキシ−フェニル〕アクリルアミド）；
【００８０】
ポリ（３−メタクリロイルオキシプロピル  （Ｅ）−３−〔３−ニトロ−フェニル〕アクリルアミド）；
ポリ（２−メタクリロイルオキシエチル  （Ｅ）−３−〔４−ニトロ−フェニル〕アクリルアミド）；
ポリ（３−メタクリロイルオキシプロピル  （Ｅ）−３−〔４−ニトロ−フェニル〕アクリルアミド）；
ポリ（３−メタクリロイルオキシプロピル  （Ｅ）−３−〔３−クロロ−フェニル〕アクリルアミド）；
ポリ（２−メタクリロイルオキシエチル  （Ｅ）−３−〔４−クロロ−フェニル〕アクリルアミド）；
ポリ（３−メタクリロイルオキシプロピル  （Ｅ）−３−〔４−クロロ−フェニル〕アクリルアミド）；
ポリ（２−メタクリロイルオキシエチル  （Ｅ）−３−〔３−フルオロ−フェニル〕アクリルアミド）；
ポリ（３−メタクリロイルオキシプロピル  （Ｅ）−３−〔３−フルオロ−フェニル〕アクリルアミド）；
ポリ（２−メタクリロイルオキシエチル  （Ｅ）−３−〔４−フルオロ−フェニル〕アクリルアミド）；
ポリ（３−メタクリロイルオキシプロピル  （Ｅ）−３−〔４−フルオロ−フェニル〕アクリルアミド）；
【００８１】
ポリ（２−メタクリロイルオキシエチル  （Ｅ）−３−〔２，４−ジメチル−フェニル〕アクリルアミド）；
ポリ（３−メタクリロイルオキシプロピル  （Ｅ）−３−〔２，４−ジメチル−フェニル〕アクリルアミド）；
ポリ（２−メタクリロイルオキシエチル  （Ｅ）−３−〔２，４−ジメトキシ−フェニル〕アクリルアミド）；
ポリ（３−メタクリロイルオキシプロピル  （Ｅ）−３−〔２，４−ジメトキシ−フェニル〕アクリルアミド）；
ポリ（２−メタクリロイルオキシエチル  （Ｅ）−３−〔３，４−ジメトキシ−フェニル〕アクリルアミド）；
ポリ（３−メタクリロイルオキシプロピル  （Ｅ）−３−〔３，４−ジメトキシ−フェニル〕アクリルアミド）；
ポリ（２−メタクリロイルオキシエチル  （Ｅ）−３−〔３，５−ジメトキシ−フェニル〕アクリルアミド）；
ポリ（３−メタクリロイルオキシプロピル  （Ｅ）−３−〔３，５−ジメトキシ−フェニル〕アクリルアミド）；
ポリ（２−メタクリロイルオキシエチル  （Ｅ）−３−〔３，４−ジシアノ−フェニル〕アクリルアミド）；
ポリ（３−メタクリロイルオキシプロピル  （Ｅ）−３−〔３，４−ジシアノ−フェニル〕アクリルアミド）；
ポリ（２−メタクリロイルオキシエチル  （Ｅ）−３−〔３，５−ジシアノ−フェニル〕アクリルアミド）；
ポリ（３−メタクリロイルオキシプロピル  （Ｅ）−３−〔３，５−ジシアノ−フェニル〕アクリルアミド）；
ポリ（２−メタクリロイルオキシエチル  （Ｅ）−３−〔２，４−ジニトロ−フェニル〕アクリルアミド）；
ポリ（３−メタクリロイルオキシプロピル  （Ｅ）−３−〔２，４−ジニトロ−フェニル〕アクリルアミド）；
ポリ（２−メタクリロイルオキシエチル  （Ｅ）−３−〔３，４−ジクロロ−フェニル〕アクリルアミド）；
ポリ（３−メタクリロイルオキシプロピル  （Ｅ）−３−〔３，４−ジクロロ−フェニル〕アクリルアミド）；
ポリ（２−メタクリロイルオキシエチル  （Ｅ）−３−〔３，５−ジクロロ−フェニル〕アクリルアミド）；
ポリ（３−メタクリロイルオキシプロピル  （Ｅ）−３−〔３，５−ジクロロ−フェニル〕アクリルアミド）；
ポリ（２−メタクリロイルオキシエチル  （Ｅ）−３−〔３，４−ジフルオロ−フェニル〕アクリルアミド）；
ポリ（３−メタクリロイルオキシプロピル  （Ｅ）−３−〔３，４−ジフルオロ−フェニル〕アクリルアミド）；
ポリ（２−メタクリロイルオキシエチル  （Ｅ）−３−〔３，５−ジフルオロ−フェニル〕アクリルアミド）；
ポリ（３−メタクリロイルオキシプロピル  （Ｅ）−３−〔３，５−ジフルオロ−フェニル〕アクリルアミド）；
【００８２】
ポリ（２−メタクリロイルオキシエチル  （Ｅ）−３−〔３−ブロモ−４−フルオロ−フェニル〕アクリルアミド）；
ポリ（３−メタクリロイルオキシプロピル  （Ｅ）−３−〔３−ブロモ−４−フルオロ−フェニル〕アクリルアミド）；
ポリ（２−メタクリロイルオキシエチル  （Ｅ）−３−〔５−ブロモ−２−メトキシ−フェニル〕アクリルアミド）；
ポリ（２−メタクリロイルオキシエチル  （Ｅ）−３−〔２−クロロ−５−ニトロ−フェニル〕アクリルアミド）；
ポリ（３−メタクリロイルオキシプロピル  （Ｅ）−３−〔２−クロロ−５−ニトロ−フェニル〕アクリルアミド）；
ポリ（２−メタクリロイルオキシエチル  （Ｅ）−３−〔４−クロロ−３−ニトロ−フェニル〕アクリルアミド）；
ポリ（３−メタクリロイルオキシプロピル  （Ｅ）−３−〔４−クロロ−３−ニトロ−フェニル〕アクリルアミド）；
ポリ（２−メタクリロイルオキシエチル  （Ｅ）−３−〔２−クロロ−４−フルオロ−フェニル〕アクリルアミド）；
ポリ（３−メタクリロイルオキシプロピル  （Ｅ）−３−〔２−クロロ−４−フルオロ−フェニル〕アクリルアミド）；
ポリ（２−メタクリロイルオキシエチル  （Ｅ）−３−〔２−クロロ−６−フルオロ−フェニル〕アクリルアミド）；
ポリ（３−メタクリロイルオキシプロピル  （Ｅ）−３−〔２−クロロ−６−フルオロ−フェニル〕アクリルアミド）；
ポリ（２−メタクリロイルオキシエチル  （Ｅ）−３−〔３−クロロ−４−フルオロ−フェニル〕アクリルアミド）；
ポリ（３−メタクリロイルオキシプロピル  （Ｅ）−３−〔３−クロロ−４−フルオロ−フェニル〕アクリルアミド）；
ポリ（２−メタクリロイルオキシエチル  （Ｅ）−３−〔３−フルオロ−２−メチル−フェニル〕アクリルアミド）；
ポリ（３−メタクリロイルオキシプロピル  （Ｅ）−３−〔３−フルオロ−２−メチル−フェニル〕アクリルアミド）；
【００８３】
ポリ（２−メタクリロイルオキシエチル  （Ｅ）−３−ビフェニルアクリルアミド）；
ポリ（２−メタクリロイルオキシエチル  （Ｅ）−３−〔４−メトキシ−４′−ビフェニル〕アクリルアミド）；
ポリ（３−メタクリロイルオキシプロピル  （Ｅ）−３−〔４−メトキシ−４′−ビフェニル〕アクリルアミド）；
ポリ（２−メタクリロイルオキシエチル  （Ｅ）−３−〔４−シアノ−４′−ビフェニル〕アクリルアミド）；
ポリ（３−メタクリロイルオキシプロピル  （Ｅ）−３−〔４−シアノ−４′−ビフェニル〕アクリルアミド）；
ポリ（２−メタクリロイルオキシエチル  （Ｅ）−３−〔４−（トランス−４−メチル−シクロヘキシル）−フェニル〕アクリルアミド）；
ポリ（３−メタクリロイルオキシプロピル  （Ｅ）−３−〔４−（トランス−４−メチル−シクロヘキシル）−フェニル〕アクリルアミド）；
【００８４】
ポリ（２−メタクリロイルアミノエチル  （Ｅ）−３−〔４−シアノ−フェニル〕アクリレート）；
ポリ（３−メタクリロイルアミノプロピル  （Ｅ）−３−〔４−シアノ−フェニル〕アクリレート）；
ポリ（２−メタクリロイルアミノエチル  （Ｅ）−３−〔３−シアノ−フェニル〕アクリレート）；
ポリ（３−メタクリロイルアミノプロピル  （Ｅ）−３−〔３−シアノ−フェニル〕アクリレート）；
ポリ（３−メタクリロイルアミノエチル  （Ｅ）−３−フェニルアクリレート）；
ポリ（２−メタクリロイルアミノエチル  （Ｅ）−３−〔４−メトキシ−フェニル〕アクリレート）；
ポリ（３−メタクリロイルアミノプロピル  （Ｅ）−３−〔４−メトキシ−フェニル〕アクリレート）；
ポリ（２−メタクリロイルアミノエチル  （Ｅ）−３−〔４−エトキシ−フェニル〕アクリレート）；
ポリ（３−メタクリロイルアミノプロピル  （Ｅ）−３−〔４−エトキシ−フェニル〕アクリレート）；
ポリ（２−メタクリロイルアミノエチル  （Ｅ）−３−〔４−メチル−フェニル〕アクリレート）；
ポリ（３−メタクリロイルアミノプロピル  （Ｅ）−３−〔４−メチル−フェニル〕アクリレート）；
ポリ（２−メタクリロイルアミノエチル  （Ｅ）−３−〔４−エチル−フェニル〕アクリレート）；
ポリ（３−メタクリロイルアミノプロピル  （Ｅ）−３−〔４−エチル−フェニル〕アクリレート）；
【００８５】
ポリ（２−メタクリロイルアミノエチル  （Ｅ）−３−〔４−トリフルオロメチル−フェニル〕アクリレート）；
ポリ（３−メタクリロイルアミノプロピル  （Ｅ）−３−〔４−トリフルオロメチル−フェニル〕アクリレート）；
ポリ（２−メタクリロイルアミノエチル  （Ｅ）−３−〔４−トリフルオロメトキシ−フェニル〕アクリレート）；
ポリ（３−メタクリロイルアミノプロピル  （Ｅ）−３−〔４−トリフルオロメトキシ−フェニル〕アクリレート）；
ポリ（２−メタクリロイルアミノエチル  （Ｅ）−３−〔３−ニトロ−フェニル〕アクリレート）；
ポリ（３−メタクリロイルアミノプロピル  （Ｅ）−３−〔３−ニトロ−フェニル〕アクリレート）；
ポリ（２−メタクリロイルアミノエチル  （Ｅ）−３−〔４−ニトロ−フェニル〕アクリレート）；
ポリ（３−メタクリロイルアミノプロピル  （Ｅ）−３−〔４−ニトロ−フェニル〕アクリレート）；
ポリ（２−メタクリロイルアミノエチル  （Ｅ）−３−〔３−クロロ−フェニル〕アクリレート）；
ポリ（３−メタクリロイルアミノプロピル  （Ｅ）−３−〔３−クロロ−フェニル〕アクリレート）；
ポリ（２−メタクリロイルアミノエチル  （Ｅ）−３−〔４−クロロ−フェニル〕アクリレート）；
ポリ（３−メタクリロイルアミノプロピル  （Ｅ）−３−〔４−クロロ−フェニル〕アクリレート）；
ポリ（２−メタクリロイルアミノエチル  （Ｅ）−３−〔３−フルオロ−フェニル〕アクリレート）；
ポリ（３−メタクリロイルアミノプロピル  （Ｅ）−３−〔３−フルオロ−フェニル〕アクリレート）；
ポリ（２−メタクリロイルアミノエチル  （Ｅ）−３−〔４−フルオロ−フェニル〕アクリレート）；
ポリ（３−メタクリロイルアミノプロピル  （Ｅ）−３−〔４−フルオロ−フェニル〕アクリレート）；
【００８６】
ポリ（２−メタクリロイルアミノエチル  （Ｅ）−３−〔２，４−ジメチル−フェニル〕アクリレート）；
ポリ（３−メタクリロイルアミノプロピル  （Ｅ）−３−〔２，４−ジメチル−フェニル〕アクリレート）；
ポリ（２−メタクリロイルアミノエチル  （Ｅ）−３−〔２，４−ジメトキシ−フェニル〕アクリレート）；
ポリ（３−メタクリロイルアミノプロピル  （Ｅ）−３−〔２，４−ジメトキシ−フェニル〕アクリレート）；
ポリ（２−メタクリロイルアミノエチル  （Ｅ）−３−〔３，４−ジメトキシ−フェニル〕アクリレート）；
ポリ（３−メタクリロイルアミノプロピル  （Ｅ）−３−〔３，４−ジメトキシ−フェニル〕アクリレート）；
ポリ（２−メタクリロイルアミノエチル  （Ｅ）−３−〔３，５−ジメトキシ−フェニル〕アクリレート）；
ポリ（３−メタクリロイルアミノプロピル  （Ｅ）−３−〔３，５−ジメトキシ−フェニル〕アクリレート）；
ポリ（２−メタクリロイルアミノエチル  （Ｅ）−３−〔３，４−ジシアノ−フェニル〕アクリレート）；
ポリ（３−メタクリロイルアミノプロピル  （Ｅ）−３−〔３，４−ジシアノ−フェニル〕アクリレート）；
ポリ（２−メタクリロイルアミノエチル  （Ｅ）−３−〔３，５−ジシアノ−フェニル〕アクリレート）；
ポリ（３−メタクリロイルアミノプロピル  （Ｅ）−３−〔３，５−ジシアノ−フェニル〕アクリレート）；
ポリ（２−メタクリロイルアミノエチル  （Ｅ）−３−〔２，４−ジニトロ−フェニル〕アクリレート）；
ポリ（３−メタクリロイルアミノプロピル  （Ｅ）−３−〔２，４−ジニトロ−フェニル〕アクリレート）；
ポリ（２−メタクリロイルアミノエチル  （Ｅ）−３−〔３，４−ジクロロ−フェニル〕アクリレート）；
ポリ（３−メタクリロイルアミノプロピル  （Ｅ）−３−〔３，４−ジクロロ−フェニル〕アクリレート）；
ポリ（２−メタクリロイルアミノエチル  （Ｅ）−３−〔３，５−ジクロロ−フェニル〕アクリレート）；
ポリ（３−メタクリロイルアミノプロピル  （Ｅ）−３−〔３，５−ジクロロ−フェニル〕アクリレート）；
ポリ（２−メタクリロイルアミノエチル  （Ｅ）−３−〔３，４−ジフルオロ−フェニル〕アクリレート）；
ポリ（３−メタクリロイルアミノプロピル  （Ｅ）−３−〔３，４−ジフルオロ−フェニル〕アクリレート）；
ポリ（２−メタクリロイルアミノエチル  （Ｅ）−３−〔３，５−ジフルオロ−フェニル〕アクリレート）；
ポリ（３−メタクリロイルアミノプロピル  （Ｅ）−３−〔３，５−ジフルオロ−フェニル〕アクリレート）；
【００８７】
ポリ（２−メタクリロイルアミノエチル  （Ｅ）−３−〔３−ブロモ−４−フルオロ−フェニル〕アクリレート）；
ポリ（２−メタクリロイルアミノエチル  （Ｅ）−３−〔４−クロロ−３−ニトロ−フェニル〕アクリレート）；
ポリ（３−メタクリロイルアミノプロピル  （Ｅ）−３−〔４−クロロ−３−ニトロ−フェニル〕アクリレート）；
ポリ（２−メタクリロイルアミノエチル  （Ｅ）−３−〔２−クロロ−４−フルオロ−フェニル〕アクリレート）；
ポリ（３−メタクリロイルアミノプロピル  （Ｅ）−３−〔２−クロロ−４−フルオロ−フェニル〕アクリレート）；
ポリ（２−メタクリロイルアミノエチル  （Ｅ）−３−〔３−クロロ−４−フルオロ−フェニル〕アクリレート）；
ポリ（３−メタクリロイルアミノプロピル  （Ｅ）−３−〔３−クロロ−４−フルオロ−フェニル〕アクリレート）；
ポリ（２−メタクリロイルアミノエチル  （Ｅ）−３−〔３−フルオロ−２−メチル−フェニル〕アクリレート）；
ポリ（３−メタクリロイルアミノプロピル  （Ｅ）−３−〔３−フルオロ−２−メチル−フェニル〕アクリレート）；
ポリ（２−メタクリロイルアミノエチル  （Ｅ）−３−〔４−メトキシ−４′−ビフェニル〕アクリレート）；
ポリ（３−メタクリロイルアミノプロピル  （Ｅ）−３−〔４−メトキシ−４′−ビフェニル〕アクリレート）；
ポリ（２−メタクリロイルアミノエチル  （Ｅ）−３−〔４−シアノ−４′−ビフェニル〕アクリレート）；
ポリ（３−メタクリロイルアミノプロピル  （Ｅ）−３−〔４−シアノ−４′−ビフェニル〕アクリレート）；
ポリ（２−メタクリロイルアミノエチル  （Ｅ）−３−〔４−（トランス−４−メチル−シクロヘキシル）−フェニル〕アクリレート）；
ポリ（３−メタクリロイルアミノプロピル  （Ｅ）−３−〔４−（トランス−４−メチル−シクロヘキシル）−フェニル〕アクリレート）；
ポリ（３−メタクリロイルアミノプロピル  （Ｅ）−３−〔４−（トランス−４−エチル−シクロヘキシル）−フェニル〕アクリレート）；
【００８８】
ポリ（２−アクリロイルアミノエチル  （Ｅ）−３−〔４−シアノ−フェニル〕アクリルアミド）；
ポリ（３−アクリロイルアミノプロピル  （Ｅ）−３−〔３−シアノ−フェニル〕アクリルアミド）；
ポリ（４−アクリロイルアミノブチル  （Ｅ）−３−フェニルアクリルアミド）；
ポリ（３−アクリロイルアミノプロピル  （Ｅ）−３−〔４−メトキシ−フェニル〕アクリルアミド）；
ポリ（２−アクリロイルアミノエチル  （Ｅ）−３−〔４−エトキシ−フェニル〕アクリルアミド）；
ポリ（２−アクリロイルアミノエチル  （Ｅ）−３−〔４−メチル−フェニル〕アクリルアミド）；
ポリ（４−アクリロイルアミノブチル  （Ｅ）−３−〔４−エチル−フェニル〕アクリルアミド）；
ポリ（２−アクリロイルアミノエチル  （Ｅ）−３−〔４−トリフルオロメチル−フェニル〕アクリルアミド）；
ポリ（３−アクリロイルアミノプロピル  （Ｅ）−３−〔４−トリフルオロメトキシ−フェニル〕アクリルアミド）；
ポリ（２−アクリロイルアミノエチル  （Ｅ）−３−〔３−ニトロ−フェニル〕アクリルアミド）；
ポリ（２−アクリロイルアミノエチル  （Ｅ）−３−〔４−ニトロ−フェニル〕アクリルアミド）；
ポリ（３−アクリロイルアミノプロピル  （Ｅ）−３−〔３−クロロ−フェニル〕アクリルアミド）；
ポリ（２−アクリロイルアミノエチル  （Ｅ）−３−〔４−クロロ−フェニル〕アクリルアミド）；
ポリ（２−アクリロイルアミノエチル  （Ｅ）−３−〔３−フルオロ−フェニル〕アクリルアミド）；
ポリ（３−アクリロイルアミノプロピル  （Ｅ）−３−〔４−フルオロ−フェニル〕アクリルアミド）；
【００８９】
ポリ（４−アクリロイルアミノブチル  （Ｅ）−３−〔２，４−ジメチル−フェニル〕アクリルアミド）；
ポリ（３−アクリロイルアミノプロピル  （Ｅ）−３−〔２，３−ジメトキシ−フェニル〕アクリルアミド）；
ポリ（２−アクリロイルアミノエチル  （Ｅ）−３−〔２，４−ジメトキシ−フェニル〕アクリルアミド）；
ポリ（２−アクリロイルアミノエチル  （Ｅ）−３−〔３，４−ジメトキシ−フェニル〕アクリルアミド）；
ポリ（３−アクリロイルアミノプロピル  （Ｅ）−３−〔３，５−ジメトキシ−フェニル〕アクリルアミド）；
ポリ（２−アクリロイルアミノエチル  （Ｅ）−３−〔３，４−ジシアノ−フェニル〕アクリルアミド）；
ポリ（３−アクリロイルアミノプロピル  （Ｅ）−３−〔３，４−ジシアノ−フェニル〕アクリルアミド）；
ポリ（５−アクリロイルアミノペンチル  （Ｅ）−３−〔２，４−ジニトロ−フェニル〕アクリルアミド）；
ポリ（６−アクリロイルアミノヘキシル  （Ｅ）−３−〔３，４−ジクロロ−フェニル〕アクリルアミド）；
ポリ（２−アクリロイルアミノエチル  （Ｅ）−３−〔３，５−ジクロロ−フェニル〕アクリルアミド）；
ポリ（２−アクリロイルアミノエチル  （Ｅ）−３−〔３，４−ジフルオロ−フェニル〕アクリルアミド）；
ポリ（３−アクリロイルアミノプロピル  （Ｅ）−３−〔３，５−ジフルオロ−フェニル〕アクリルアミド）；
【００９０】
ポリ（２−アクリロイルアミノエチル  （Ｅ）−３−〔３−ブロモ−４−フルオロ−フェニル〕アクリルアミド）；
ポリ（２−アクリロイルアミノエチル  （Ｅ）−３−〔５−ブロモ−２−メトキシ−フェニル〕アクリルアミド）；
ポリ（２−アクリロイルアミノエチル  （Ｅ）−３−〔２−クロロ−５−ニトロ−フェニル〕アクリルアミド）；
ポリ（３−アクリロイルアミノプロピル  （Ｅ）−３−〔４−クロロ−３−ニトロ−フェニル〕アクリルアミド）；
ポリ（２−アクリロイルアミノエチル  （Ｅ）−３−〔２−クロロ−４−フルオロ−フェニル〕アクリルアミド）；
ポリ（６−アクリロイルアミノヘキシル  （Ｅ）−３−〔３−クロロ−４−フルオロ−フェニル〕アクリルアミド）；
ポリ（３−アクリロイルアミノプロピル  （Ｅ）−３−〔３−フルオロ−２−メチル−フェニル〕アクリルアミド）；
ポリ（３−アクリロイルアミノプロピル  （Ｅ）−３−ビフェニル−アクリルアミド）；
ポリ（２−アクリロイルアミノエチル  （Ｅ）−３−〔４−メトキシ−４′−ビフェニル〕アクリルアミド）；
ポリ（２−アクリロイルアミノエチル  （Ｅ）−３−〔４−シアノ−４′−ビフェニル〕アクリルアミド）
ポリ（３−アクリロイルアミノプロピル  （Ｅ）−３−〔４−（トランス−４−メチル−シクロヘキシル）−フェニル〕アクリルアミド）；
ポリ（２−アクリロイルアミノエチル  （Ｅ）−３−〔４−（トランス−４−エチル−シクロヘキシル）−フェニル〕アクリルアミド）；
【００９１】
ポリ（２−アクリロイルオキシエチル  （Ｅ）−３−〔４−シアノ−フェニル〕アクリルアミド）；
ポリ（４−アクリロイルオキシブチル  （Ｅ）−３−〔３−シアノ−フェニル〕アクリルアミド）；
ポリ（３−アクリロイルオキシプロピル  （Ｅ）−３−フェニルアクリルアミド）；
ポリ（２−アクリロイルオキシエチル  （Ｅ）−３−〔４−メトキシ−フェニル〕アクリルアミド）；
ポリ（２−アクリロイルオキシエチル  （Ｅ）−３−〔４−エトキシ−フェニル〕アクリルアミド）；
ポリ（３−アクリロイルオキシプロピル  （Ｅ）−３−〔４−メチル−フェニル〕アクリルアミド）；
ポリ（３−アクリロイルオキシプロピル  （Ｅ）−３−〔４−エチル−フェニル〕アクリルアミド）；
ポリ（２−アクリロイルオキシエチル  （Ｅ）−３−〔４−トリフルオロメチル−フェニル〕アクリルアミド）；
ポリ（２−アクリロイルオキシエチル  （Ｅ）−３−〔４−トリフルオロメトキシ−フェニル〕アクリルアミド）；
ポリ（６−アクリロイルオキシヘキシル  （Ｅ）−３−〔３−ニトロ−フェニル〕アクリルアミド）；
ポリ（２−アクリロイルオキシエチル  （Ｅ）−３−〔４−ニトロ−フェニル〕アクリルアミド）；
ポリ（５−アクリロイルオキシペンチル  （Ｅ）−３−〔３−クロロ−フェニル〕アクリルアミド）；
ポリ（２−アクリロイルオキシエチル  （Ｅ）−３−〔４−クロロ−フェニル〕アクリルアミド）；
ポリ（２−アクリロイルオキシエチル  （Ｅ）−３−〔３−フルオロ−フェニル〕アクリルアミド）；
ポリ（３−アクリロイルオキシプロピル  （Ｅ）−３−〔４−フルオロ−フェニル〕アクリルアミド）；
【００９２】
ポリ（２−アクリロイルオキシエチル  （Ｅ）−３−〔２，４−ジメチル−フェニル〕アクリルアミド）；
ポリ（２−アクリロイルオキシエチル  （Ｅ）−３−〔２，３−ジメトキシ−フェニル〕アクリルアミド）；
ポリ（３−アクリロイルオキシプロピル  （Ｅ）−３−〔２，４−ジメトキシ−フェニル〕アクリルアミド）；
ポリ（２−アクリロイルオキシエチル  （Ｅ）−３−〔３，４−ジメトキシ−フェニル〕アクリルアミド）；
ポリ（２−アクリロイルオキシエチル  （Ｅ）−３−〔３，５−ジメトキシ−フェニル〕アクリルアミド）；
ポリ（６−アクリロイルオキシヘキシル  （Ｅ）−３−〔３，４−ジシアノ−フェニル〕アクリルアミド）；
ポリ（２−アクリロイルオキシエチル  （Ｅ）−３−〔３，５−ジシアノ−フェニル〕アクリルアミド）；
ポリ（２−アクリロイルオキシエチル  （Ｅ）−３−〔２，４−ジニトロ−フェニル〕アクリルアミド）；
ポリ（３−アクリロイルオキシプロピル  （Ｅ）−３−〔３，４−ジクロロ−フェニル〕アクリルアミド）；
ポリ（３−アクリロイルオキシプロピル  （Ｅ）−３−〔３，５−ジクロロ−フェニル〕アクリルアミド）；
ポリ（２−アクリロイルオキシエチル  （Ｅ）−３−〔３，４−ジフルオロ−フェニル〕アクリルアミド）；
ポリ（２−アクリロイルオキシエチル  （Ｅ）−３−〔３，５−ジフルオロ−フェニル〕アクリルアミド）；
【００９３】
ポリ（２−アクリロイルオキシエチル  （Ｅ）−３−〔３−ブロモ−４−フルオロ−フェニル〕アクリルアミド）；
ポリ（３−アクリロイルオキシプロピル  （Ｅ）−３−〔４−クロロ−３−ニトロ−フェニル〕アクリルアミド）；
ポリ（４−アクリロイルオキシブチル  （Ｅ）−３−〔２−クロロ−４−フルオロ−フェニル〕アクリルアミド）；
ポリ（２−アクリロイルオキシエチル  （Ｅ）−３−〔３−クロロ−４−フルオロ−フェニル〕アクリルアミド）；
ポリ（３−アクリロイルオキシプロピル  （Ｅ）−３−〔３−フルオロ−２−メチル−フェニル〕アクリルアミド）；
ポリ（３−アクリロイルオキシプロピル  （Ｅ）−３−ビフェニル−アクリルアミド）；
ポリ（２−アクリロイルオキシエチル  （Ｅ）−３−〔４−メトキシ−４′−ビフェニル〕アクリルアミド）；
ポリ（２−アクリロイルオキシエチル  （Ｅ）−３−〔４−シアノ−４′−ビフェニル〕アクリルアミド）；
ポリ（３−アクリロイルオキシプロピル  （Ｅ）−３−〔４−（トランス−４−メチル−シクロヘキシル）−フェニル〕アクリルアミド）；
ポリ（５−アクリロイルオキシペンチル  （Ｅ）−３−〔４−（トランス−４−エチル−シクロヘキシル）−フェニル〕アクリルアミド）；
【００９４】
ポリ（２−アクリロイルアミノエチル  （Ｅ）−３−〔４−シアノ−フェニル〕アクリレート）；
ポリ（３−アクリロイルアミノプロピル  （Ｅ）−３−〔３−シアノ−フェニル〕アクリレート）；
ポリ（２−アクリロイルアミノエチル  （Ｅ）−３−〔４−メトキシ−フェニル〕アクリレート）；
ポリ（２−アクリロイルアミノエチル  （Ｅ）−３−〔４−エトキシ−フェニル〕アクリレート）；
ポリ（２−アクリロイルアミノエチル  （Ｅ）−３−〔４−メチル−フェニル〕アクリレート）；
ポリ（３−アクリロイルアミノプロピル  （Ｅ）−３−〔４−エチル−フェニル〕アクリレート）；
ポリ（２−アクリロイルアミノエチル  （Ｅ）−３−〔４−プロピル−フェニル〕アクリレート）；
ポリ（２−アクリロイルアミノエチル  （Ｅ）−３−〔４−トリフルオロメチル−フェニル〕アクリレート）；
ポリ（３−アクリロイルアミノプロピル  （Ｅ）−３−〔４−トリフルオロメトキシ−フェニル〕アクリレート）；
ポリ（４−アクリロイルアミノブチル  （Ｅ）−３−〔３−ニトロ−フェニル〕アクリレート）；
ポリ（２−アクリロイルアミノエチル  （Ｅ）−３−〔４−ニトロ−フェニル〕アクリレート）；
ポリ（２−アクリロイルアミノエチル  （Ｅ）−３−〔３−クロロ−フェニル〕アクリレート）；
ポリ（３−アクリロイルアミノプロピル  （Ｅ）−３−〔４−クロロ−フェニル〕アクリレート）；
ポリ（２−アクリロイルアミノエチル  （Ｅ）−３−〔３−フルオロ−フェニル〕アクリレート）；
ポリ（２−アクリロイルアミノエチル  （Ｅ）−３−〔４−フルオロ−フェニル〕アクリレート）；
【００９５】
ポリ（３−アクリロイルアミノプロピル  （Ｅ）−３−〔２，４−ジメチル−フェニル〕アクリレート）；
ポリ（３−アクリロイルアミノプロピル  （Ｅ）−３−〔２，３−ジメトキシ−フェニル〕アクリレート）；
ポリ（２−アクリロイルアミノエチル  （Ｅ）−３−〔２，４−ジメトキシ−フェニル〕アクリレート）；
ポリ（２−アクリロイルアミノエチル  （Ｅ）−３−〔３，４−ジメトキシ−フェニル〕アクリレート）；
ポリ（６−アクリロイルアミノヘキシル  （Ｅ）−３−〔３，５−ジメトキシ−フェニル〕アクリレート）；
ポリ（２−アクリロイルアミノエチル  （Ｅ）−３−〔３，４−ジシアノ−フェニル〕アクリレート）；
ポリ（２−アクリロイルアミノエチル  （Ｅ）−３−〔３，５−ジシアノ−フェニル〕アクリレート）；
ポリ（３−アクリロイルアミノプロピル  （Ｅ）−３−〔２，４−ジニトロ−フェニル〕アクリレート）；
ポリ（３−アクリロイルアミノプロピル  （Ｅ）−３−〔３，４−ジクロロ−フェニル〕アクリレート）；
ポリ（２−アクリロイルアミノエチル  （Ｅ）−３−〔３，５−ジクロロ−フェニル〕アクリレート）；
ポリ（２−アクリロイルアミノエチル  （Ｅ）−３−〔３，４−ジフルオロ−フェニル〕アクリレート）；
ポリ（５−アクリロイルアミノペンチル  （Ｅ）−３−〔３，５−ジフルオロ−フェニル〕アクリレート）；
【００９６】
ポリ（２−アクリロイルアミノエチル  （Ｅ）−３−〔３−ブロモ−４−フルオロ−フェニル〕アクリレート）；
ポリ（２−アクリロイルアミノエチル  （Ｅ）−３−〔４−クロロ−３−ニトロ−フェニル〕アクリレート）；
ポリ（３−アクリロイルアミノプロピル  （Ｅ）−３−〔２−クロロ−４−フルオロ−フェニル〕アクリレート）；
ポリ（２−アクリロイルアミノエチル  （Ｅ）−３−〔３−クロロ−４−フルオロ−フェニル〕アクリレート）；
ポリ（２−アクリロイルアミノエチル  （Ｅ）−３−〔３−フルオロ−２−メチル−フェニル〕アクリレート）；
ポリ（４−アクリロイルアミノブチル  （Ｅ）−３−〔４−メトキシ−４′−ビフェニル〕アクリレート）；
ポリ（２−アクリロイルアミノエチル  （Ｅ）−３−〔４−シアノ−４′−ビフェニル〕アクリレート）；
ポリ（３−アクリロイルアミノプロピル  （Ｅ）−３−〔４−（トランス−４−メチル−シクロヘキシル）−フェニル〕アクリレート）；
ポリ（２−アクリロイルアミノエチル  （Ｅ）−３−〔４−（トランス−４−エチル−シクロヘキシル）−フェニル〕アクリレート）。
【００９７】
実施例６
２−メチル−アクリル酸  （Ｅ）−１−〔３−（４−メトキシフェニル）−アクリロイル〕−ピペリジン−４−イルエステル１．６３ｇ  およびアゾビスイソブチロニトリル０．００８１ｇ  をテトラヒドロフラン１０ｍｌに溶解した。この溶液を弱いアルゴン流で１０分間フラッシュした。次に反応容器を密閉した。混合物を６０℃で１９時間加熱した。その後、反応容器を開け、室温で攪拌しながら溶液をジエチルエーテル３００ｍｌに滴下した。分離したポリマーをろ別し、乾燥し、テトラヒドロフラン１０ｍｌに溶解し、この溶液をジエチルエーテル３００ｍｌに再度滴下した。この手順を２回繰り返した。ろ過し、減圧下に５０℃で乾燥して、ポリ〔１−〔１−〔（Ｅ）−３−（４−メトキシ−フェニル）−アクリロイル〕−ピペリジン−４−イルオキシカルボニル〕−１−メチル−エチレン〕１．３３ｇ  を得た。このポリマーは、Ｔｇ  ＝１４３℃（Δｃｐ  ＝０．３０Ｊ／ｇＫ）のガラス段階を有していた。
【００９８】
出発原料として使用した２−メチル−アクリル酸（Ｅ）−１−〔３−（４−メトキシ−フェニル）−アクリロイル〕−ピペリジン−４−イルエステルは次のようにして調製した。
【００９９】
ａ）ρ−メトキシケイ皮酸４．０６ｇ  を乾燥アセトン１００ｍｌに加えた溶液に、まず塩化シアヌル２．１ｇ  、次にトリエチルアミン３．２ｍｌをゆっくりと室温で加えた。３時間後、分離した副産物をろ別し、ろ液を濃縮し、乾固した。残渣として残ったρ−メトキシシンナモイルクロリドを乾燥塩化メチレン５０ｍｌ中に捕集し、ただちに処理した。
【０１００】
４−ヒドロキシピペリジン２．８ｇ  を乾燥塩化メチレン１００ｍｌに加えて０℃に冷却した溶液に、塩化トリメチルシリル３．５ｍｌをアルゴン雰囲気下に滴下した。０℃で２時間攪拌したのち、この溶液をトリエチルアミン２ｍｌで処理した。氷冷しながら、事前に調製しておいた、ρ−メトキシシンナモイルクロリドを塩化メチレン５０ｍｌに加えたものをこの混合物に滴下した。反応混合物を一夜攪拌したのち、室温までゆっくりと暖めた。次に、この反応混合物をシリカゲルの薄層上でろ過した。減圧下に塩化メチレンを完全に除去したのち、残っている残渣をメタノール５０ｍｌ中に捕集し、さらに、クエン酸２．７ｇ  を加えたのち、室温で３時間攪拌した。精製するために、混合物から溶媒を減圧下に蒸発させて乾固し、粗生成物を塩化メチレン１００ｍｌ中に捕集し、同量の炭酸水素ナトリウム半飽和溶液で洗浄した。水相を塩化メチレン５０ｍｌづつで２回抽出した。次に、有機相を合わせ、硫酸マグネシウム上で乾燥し、シリカゲル２ｇ  で処理し、ろ過した。溶剤を除去して、６．６５ｇ  の４−ヒドロキシ−（Ｅ）−１−〔３−（４−メトキシ−フェニル）−アクリロイル〕−ピペリジンを黄色の油状物として得た。
【０１０１】
ｂ）４−ヒドロキシ−（Ｅ）−１−〔３−（４−メトキシ−フェニル）−アクリロイル〕−ピペリジン６．６５ｇ  を塩化メチレン５０ｍｌに加えた溶液を、０℃でアルゴンガスを供給しながら、トリエチルアミン４ｍｌで処理した。塩化メタクリロイル２．７ｍｌを１５分以内に滴下した。次に、反応混合物を乾固するまで減圧下に濃縮した。残渣を、シリカゲル上、エーテル／ヘキサン（容量比４：１）によるクロマトグラフィーに付して精製して、２−メチル−アクリル酸  （Ｅ）−１−〔３−（４−メトキシ−フェニル）−アクリロイル〕−ピペリジン−４−イルエステル４．２１ｇ  を無色の油状物として得た。
λｍａｘ  （塩化メチレン）＝２９２．５ｎｍ（ε＝２２７７５：ｍｏｌ−１ｃｍ−１  ）
【０１０２】
実施例１ｂ）を参考に、同様にして以下の化合物を調製することができた。
【０１０３】
ポリ〔１−（１−〔（Ｅ）−３−フェニル−アクリロイル〕−ピペリジン−４−イルオキシカルボニル〕−１−メチル−エチレン〕；
ポリ〔１−〔１−〔（Ｅ）−３−（４−メチル−フェニル）−アクリロイル〕−ピペリジン−４−イルオキシカルボニル〕−１−メチル−エチレン〕；
ポリ〔１−〔１−〔（Ｅ）−３−（４−エチル−フェニル）−アクリロイル〕−ピペリジン−４−イルオキシカルボニル〕−１−メチル−エチレン〕；
ポリ〔１−〔１−〔（Ｅ）−３−（４−エトキシ−フェニル）−アクリロイル〕−ピペリジン−４−イルオキシカルボニル〕−１−メチル−エチレン〕；
ポリ〔１−〔１−〔（Ｅ）−３−（４−トリフルオロメチル−フェニル）−アクリロイル〕−ピペリジン−４−イルオキシカルボニル〕−１−メチル−エチレン〕；
ポリ〔１−〔１−〔（Ｅ）−３−（４−トリフルオロメトキシ−フェニル）−アクリロイル〕−ピペリジン−４−イルオキシカルボニル〕−１−メチル−エチレン〕；
ポリ〔１−〔１−〔（Ｅ）−３−（３−シアノ−フェニル）−アクリロイル〕−ピペリジン−４−イルオキシカルボニル〕−１−メチル−エチレン〕；
ポリ〔１−〔１−〔（Ｅ）−３−（４−シアノ−フェニル）−アクリロイル〕−ピペリジン−４−イルオキシカルボニル〕−１−メチル−エチレン〕；
ポリ〔１−〔１−〔（Ｅ）−３−（３−ニトロ−フェニル）−アクリロイル〕−ピペリジン−４−イルオキシカルボニル〕−１−メチル−エチレン〕；
ポリ〔１−〔１−〔（Ｅ）−３−（４−ニトロ−フェニル）−アクリロイル〕−ピペリジン−４−イルオキシカルボニル〕−１−メチル−エチレン〕；
ポリ〔１−〔１−〔（Ｅ）−３−（３−クロロ−フェニル）−アクリロイル〕−ピペリジン−４−イルオキシカルボニル〕−１−メチル−エチレン〕；
ポリ〔１−〔１−〔（Ｅ）−３−（４−クロロ−フェニル）−アクリロイル〕−ピペリジン−４−イルオキシカルボニル〕−１−メチル−エチレン〕；
ポリ〔１−〔１−〔（Ｅ）−３−（３−フルオロ−フェニル）−アクリロイル〕−ピペリジン−４−イルオキシカルボニル〕−１−メチル−エチレン〕；
ポリ〔１−〔１−〔（Ｅ）−３−（４−フルオロ−フェニル）−アクリロイル〕−ピペリジン−４−イルオキシカルボニル〕−１−メチル−エチレン〕；
【０１０４】
ポリ〔１−〔１−〔（Ｅ）−３−（２，４−ジメチル−フェニル）−アクリロイル〕−ピペリジン−４−イルオキシカルボニル〕−１−メチル−エチレン〕；
ポリ〔１−〔１−〔（Ｅ）−３−（２，３−ジメトキシ−フェニル）−アクリロイル〕−ピペリジン−４−イルオキシカルボニル〕−１−メチル−エチレン〕；
ポリ〔１−〔１−〔（Ｅ）−３−（２，４−ジメトキシ−フェニル）−アクリロイル〕−ピペリジン−４−イルオキシカルボニル〕−１−メチル−エチレン〕；
ポリ〔１−〔１−〔（Ｅ）−３−（３，４−ジメトキシ−フェニル）−アクリロイル〕−ピペリジン−４−イルオキシカルボニル〕−１−メチル−エチレン〕；
ポリ〔１−〔１−〔（Ｅ）−３−（３，５−ジメトキシ−フェニル）−アクリロイル〕−ピペリジン−４−イルオキシカルボニル〕−１−メチル−エチレン〕；
ポリ〔１−〔１−〔（Ｅ）−３−（３，４−ジシアノ−フェニル）−アクリロイル〕−ピペリジン−４−イルオキシカルボニル〕−１−メチル−エチレン〕；
ポリ〔１−〔１−〔（Ｅ）−３−（３，５−ジシアノ−フェニル）−アクリロイル〕−ピペリジン−４−イルオキシカルボニル〕−１−メチル−エチレン〕；
ポリ〔１−〔１−〔（Ｅ）−３−（２，４−ジニトロ−フェニル）−アクリロイル〕−ピペリジン−４−イルオキシカルボニル〕−１−メチル−エチレン〕；
ポリ〔１−〔１−〔（Ｅ）−３−（３，４−ジクロロ−フェニル）−アクリロイル〕−ピペリジン−４−イルオキシカルボニル〕−１−メチル−エチレン〕；
ポリ〔１−〔１−〔（Ｅ）−３−（３，５−ジクロロ−フェニル）−アクリロイル〕−ピペリジン−４−イルオキシカルボニル〕−１−メチル−エチレン〕；
ポリ〔１−〔１−〔（Ｅ）−３−（３，４−ジフルオロ−フェニル）−アクリロイル〕−ピペリジン−４−イルオキシカルボニル〕−１−メチル−エチレン〕；
ポリ〔１−〔１−〔（Ｅ）−３−（３，５−ジフルオロ−フェニル）−アクリロイル〕−ピペリジン−４−イルオキシカルボニル〕−１−メチル−エチレン〕；
【０１０５】
ポリ〔１−〔１−〔（Ｅ）−３−（３−ブロモ−４−フルオロ−フェニル）−アクリロイル〕−ピペリジン−４−イルオキシカルボニル〕−１−メチル−エチレン〕；
ポリ〔１−〔１−〔（Ｅ）−３−（４−クロロ−３−ニトロ−フェニル）−アクリロイル〕−ピペリジン−４−イルオキシカルボニル〕−１−メチル−エチレン〕；
ポリ〔１−〔１−〔（Ｅ）−３−（２−クロロ−４−フルオロ−フェニル）−アクリロイル〕−ピペリジン−４−イルオキシカルボニル〕−１−メチル−エチレン〕；
ポリ〔１−〔１−〔（Ｅ）−３−（３−クロロ−４−フルオロ−フェニル）−アクリロイル〕−ピペリジン−４−イルオキシカルボニル〕−１−メチル−エチレン〕；
ポリ〔１−〔１−〔（Ｅ）−３−（３−フルオロ−３−メチル−フェニル）−アクリロイル〕−ピペリジン−４−イルオキシカルボニル〕−１−メチル−エチレン〕；
ポリ〔１−〔１−〔（Ｅ）−３−（４−シアノ−４′−ビフェニル）−アクリロイル〕−ピペリジン−４−イルオキシカルボニル〕−１−メチル−エチレン〕；
ポリ〔１−〔１−〔（Ｅ）−３−〔４−（トランス−４−メチル−シクロヘキシ）−フェニル〕−アクリロイル〕−ピペリジン−４−イルオキシカルボニル〕−１−メチル−エチレン〕；
【０１０６】
ポリ〔１−〔１−カルボニル−４−〔（Ｅ）−３−〔４−メチル−フェニル〕−アクリロイルオキシ〕−ピペリジン〕−１−メチル−エチレン〕；
ポリ〔１−〔１−カルボニル−４−〔（Ｅ）−３−（４−メトキシ−フェニル）−アクリロイルオキシ〕−ピペリジン〕−１−メチル−エチレン〕；
ポリ〔１−〔１−カルボニル−４−〔（Ｅ）−３−（４−トリフルオロメチル−フェニル）−アクリロイルオキシ〕−ピペリジン〕−１−メチル−エチレン〕；
ポリ〔１−〔１−カルボニル−４−〔（Ｅ）−３−（４−トリフルオロメトキシ−フェニル）−アクリロイルオキシ〕−ピペリジン〕−１−メチル−エチレン〕；
ポリ〔１−〔１−カルボニル−４−〔（Ｅ）−３−（３−シアノ−フェニル）−アクリロイルオキシ〕−ピペリジン〕−１−メチル−エチレン〕；
ポリ〔１−〔１−カルボニル−４−〔（Ｅ）−３−（４−シアノ−フェニル）−アクリロイルオキシ〕−ピペリジン〕−１−メチル−エチレン〕；
ポリ〔１−〔１−カルボニル−４−〔（Ｅ）−３−（３−ニトロ−フェニル）−アクリロイルオキシ〕−ピペリジン〕−１−メチル−エチレン〕；
ポリ〔１−〔１−カルボニル−４−〔（Ｅ）−３−（４−ニトロ−フェニル）−アクリロイルオキシ〕−ピペリジン〕−１−メチル−エチレン〕；
ポリ〔１−〔１−カルボニル−４−〔（Ｅ）−３−（３−クロロ−フェニル）−アクリロイルオキシ〕−ピペリジン〕−１−メチル−エチレン〕；
ポリ〔１−〔１−カルボニル−４−〔（Ｅ）−３−（４−クロロ−フェニル）−アクリロイルオキシ〕−ピペリジン〕−１−メチル−エチレン〕；
ポリ〔１−〔１−カルボニル−４−〔（Ｅ）−３−（３−フルオロ−フェニル）−アクリロイルオキシ〕−ピペリジン〕−１−メチル−エチレン〕；
ポリ〔１−〔１−カルボニル−４−〔（Ｅ）−３−（４−フルオロ−フェニル）−アクリロイルオキシ〕−ピペリジン〕−１−メチル−エチレン〕；
【０１０７】
ポリ〔１−〔１−カルボニル−４−〔（Ｅ）−３−（２，４−ジメチル−フェニル）−アクリロイルオキシ〕−ピペリジン〕−１−メチル−エチレン〕；
ポリ〔１−〔１−カルボニル−４−〔（Ｅ）−３−（２，３−ジメトキシ−フェニル）−アクリロイルオキシ〕−ピペリジン〕−１−メチル−エチレン〕；
ポリ〔１−〔１−カルボニル−４−〔（Ｅ）−３−（２，４−ジメトキシ−フェニル）−アクリロイルオキシ〕−ピペリジン〕−１−メチル−エチレン〕；
ポリ〔１−〔１−カルボニル−４−〔（Ｅ）−３−（３，４−ジメトキシ−フェニル）−アクリロイルオキシ〕−ピペリジン〕−１−メチル−エチレン〕；
ポリ〔１−〔１−カルボニル−４−〔（Ｅ）−３−（３，５−ジメトキシ−フェニル）−アクリロイルオキシ〕−ピペリジン〕−１−メチル−エチレン〕；
ポリ〔１−〔１−カルボニル−４−〔（Ｅ）−３−（３，４−ジシアノ−フェニル）−アクリロイルオキシ〕−ピペリジン〕−１−メチル−エチレン〕；
ポリ〔１−〔１−カルボニル−４−〔（Ｅ）−３−（３，５−ジシアノ−フェニル）−アクリロイルオキシ〕−ピペリジン〕−１−メチル−エチレン〕；
ポリ〔１−〔１−カルボニル−４−〔（Ｅ）−３−（２，４−ジニトロ−フェニル）−アクリロイルオキシ〕−ピペリジン〕−１−メチル−エチレン〕；
ポリ〔１−〔１−カルボニル−４−〔（Ｅ）−３−（３，４−ジクロロ−フェニル）−アクリロイルオキシ〕−ピペリジン〕−１−メチル−エチレン〕；
ポリ〔１−〔１−カルボニル−４−〔（Ｅ）−３−（３，５−ジクロロ−フェニル）−アクリロイルオキシ〕−ピペリジン〕−１−メチル−エチレン〕；
ポリ〔１−〔１−カルボニル−４−〔（Ｅ）−３−（３，４−ジフルオロ−フェニル）−アクリロイルオキシ〕−ピペリジン〕−１−メチル−エチレン〕；
ポリ〔１−〔１−カルボニル−４−〔（Ｅ）−３−（３，５−ジフルオロ−フェニル）−アクリロイルオキシ〕−ピペリジン〕−１−メチル−エチレン〕；
【０１０８】
ポリ〔１−〔１−カルボニル−４−〔（Ｅ）−３−（３−ブロモ−４−フルオロ−フェニル）−アクリロイルオキシ〕−ピペリジン〕−１−メチル−エチレン〕；
ポリ〔１−〔１−カルボニル−４−〔（Ｅ）−３−（４−クロロ−３−ニトロ−フェニル）−アクリロイルオキシ〕−ピペリジン〕−１−メチル−エチレン〕；
ポリ〔１−〔１−カルボニル−４−〔（Ｅ）−３−（２−クロロ−４−フルオロ−フェニル）−アクリロイルオキシ〕−ピペリジン〕−１−メチル−エチレン〕；
ポリ〔１−〔１−カルボニル−４−〔（Ｅ）−３−（３−クロロ−４−フルオロ−フェニル）−アクリロイルオキシ〕−ピペリジン〕−１−メチル−エチレン〕；
ポリ〔１−〔１−カルボニル−４−〔（Ｅ）−３−（３−フルオロ−２−メチル−フェニル）−アクリロイルオキシ〕−ピペリジン〕−１−メチル−エチレン〕；
ポリ〔１−〔１−カルボニル−４−〔（Ｅ）−３−ビフェニル−アクリロイルオキシ〕−ピペリジン〕−１−メチル−エチレン〕；
ポリ〔１−〔１−カルボニル−４−〔（Ｅ）−３−（４−シアノ−４′−ビフェニル）−アクリロイルオキシ〕−ピペリジン〕−１−メチル−エチレン〕；
ポリ〔１−〔１−カルボニル−４−〔（Ｅ）−３−〔４−（トランス−４−メチル−シクロヘキシル）−フェニル〕−アクリロイルオキシ〕−ピペリジン〕−１−メチル−エチレン〕；
【０１０９】
ポリ〔１−〔１−カルボニル−４−〔（Ｅ）−３−フェニル−アクリロイル〕−ピペラジン〕−１−メチル−エチレン〕；
ポリ〔１−〔１−カルボニル−４−〔（Ｅ）−３−（４−メチル−フェニル）−アクリロイル〕−ピペラジン〕−１−メチル−エチレン〕；
ポリ〔１−〔１−カルボニル−４−〔（Ｅ）−３−（４−メトキシ−フェニル）−アクリロイル〕−ピペラジン〕−１−メチル−エチレン〕；
ポリ〔１−〔１−カルボニル−４−〔（Ｅ）−３−（４−トリフルオロメチル−フェニル）−アクリロイル〕−ピペラジン〕−１−メチル−エチレン〕；
ポリ〔１−〔１−カルボニル−４−〔（Ｅ）−３−（４−トリフルオロメトキシ−フェニル）−アクリロイル〕−ピペラジン〕−１−メチル−エチレン〕；
ポリ〔１−〔１−カルボニル−４−〔（Ｅ）−３−（３−シアノ−フェニル）−アクリロイル〕−ピペラジン〕−１−メチル−エチレン〕；
ポリ〔１−〔１−カルボニル−４−〔（Ｅ）−３−（４−シアノ−フェニル）−アクリロイル〕−ピペラジン〕−１−メチル−エチレン〕；
ポリ〔１−〔１−カルボニル−４−〔（Ｅ）−３−（３−ニトロ−フェニル）−アクリロイル〕−ピペラジン〕−１−メチル−エチレン〕；
ポリ〔１−〔１−カルボニル−４−〔（Ｅ）−３−（４−ニトロ−フェニル）−アクリロイル〕−ピペラジン〕−１−メチル−エチレン〕；
ポリ〔１−〔１−カルボニル−４−〔（Ｅ）−３−（３−クロロ−フェニル）−アクリロイル〕−ピペラジン〕−１−メチル−エチレン〕；
ポリ〔１−〔１−カルボニル−４−〔（Ｅ）−３−（４−クロロ−フェニル）−アクリロイル〕−ピペラジン〕−１−メチル−エチレン〕；
ポリ〔１−〔１−カルボニル−４−〔（Ｅ）−３−（３−フルオロ−フェニル）−アクリロイル〕−ピペラジン〕−１−メチル−エチレン〕；
ポリ〔１−〔１−カルボニル−４−〔（Ｅ）−３−（４−フルオロ−フェニル）−アクリロイル〕−ピペラジン〕−１−メチル−エチレン〕；
【０１１０】
ポリ〔１−〔１−カルボニル−４−〔（Ｅ）−３−（２，４−ジメチル−フェニル）−アクリロイル〕−ピペラジン〕−１−メチル−エチレン〕；
ポリ〔１−〔１−カルボニル−４−〔（Ｅ）−３−（２，３−ジメトキシ−フェニル）−アクリロイル〕−ピペラジン〕−１−メチル−エチレン〕；
ポリ〔１−〔１−カルボニル−４−〔（Ｅ）−３−（２，４−ジメトキシ−フェニル）−アクリロイル〕−ピペラジン〕−１−メチル−エチレン〕；
ポリ〔１−〔１−カルボニル−４−〔（Ｅ）−３−（３，４−ジメトキシ−フェニル）−アクリロイル〕−ピペラジン〕−１−メチル−エチレン〕；
ポリ〔１−〔１−カルボニル−４−〔（Ｅ）−３−（３，５−ジメトキシ−フェニル）−アクリロイル〕−ピペラジン〕−１−メチル−エチレン〕；
ポリ〔１−〔１−カルボニル−４−〔（Ｅ）−３−（３，４−ジシアノ−フェニル）−アクリロイル〕−ピペラジン〕−１−メチル−エチレン〕；
ポリ〔１−〔１−カルボニル−４−〔（Ｅ）−３−（３，５−ジシアノ−フェニル）−アクリロイル〕−ピペラジン〕−１−メチル−エチレン〕；
ポリ〔１−〔１−カルボニル−４−〔（Ｅ）−３−（２，４−ジニトロ−フェニル）−アクリロイル〕−ピペラジン〕−１−メチル−エチレン〕；
ポリ〔１−〔１−カルボニル−４−〔（Ｅ）−３−（３，４−ジクロロ−フェニル）−アクリロイル〕−ピペラジン〕−１−メチル−エチレン〕；
ポリ〔１−〔１−カルボニル−４−〔（Ｅ）−３−（３，５−ジクロロ−フェニル）−アクリロイル〕−ピペラジン〕−１−メチル−エチレン〕；
ポリ〔１−〔１−カルボニル−４−〔（Ｅ）−３−（３，４−ジフルオロ−フェニル）−アクリロイル〕−ピペラジン〕−１−メチル−エチレン〕；
ポリ〔１−〔１−カルボニル−４−〔（Ｅ）−３−（３，５−ジフルオロ−フェニル）−アクリロイル〕−ピペラジン〕−１−メチル−エチレン〕；
【０１１１】
ポリ〔１−〔１−カルボニル−４−〔（Ｅ）−３−（４−クロロ−３−ニトロ−フェニル）−アクリロイル〕−ピペラジン〕−１−メチル−エチレン〕；
ポリ〔１−〔１−カルボニル−４−〔（Ｅ）−３−（２−クロロ−４−フルオロ−フェニル）−アクリロイル〕−ピペラジン〕−１−メチル−エチレン〕；
ポリ〔１−〔１−カルボニル−４−〔（Ｅ）−３−（３−クロロ−４−フルオロ−フェニル）−アクリロイル〕−ピペラジン〕−１−メチル−エチレン〕；
ポリ〔１−〔１−カルボニル−４−〔（Ｅ）−３−（３−フルオロ−２−メチル−フェニル）−アクリロイル〕−ピペラジン〕−１−メチル−エチレン〕；
ポリ〔１−〔１−カルボニル−４−〔（Ｅ）−３−（４−シアノ−４′−ビフェニル）−アクリロイル〕−ピペラジン〕−１−メチル−エチレン〕；
ポリ〔１−〔１−カルボニル−４−〔（Ｅ）−３−〔４−（トランス−４−メチル−シクロヘキシル）−フェニル〕−アクリロイル〕−ピペラジン〕−１−メチル−エチレン〕；
【０１１２】
ポリ〔１−〔１−〔（Ｅ）−３−（４−メチル−フェニル）−アクリロイル〕−ピペリジン−４−イルオキシカルボニル〕−エチレン〕；
ポリ〔１−〔１−〔（Ｅ）−３−（４−メトキシ−フェニル）−アクリロイル〕−ピペリジン−４−イルオキシカルボニル〕−エチレン〕；
ポリ〔１−〔１−〔（Ｅ）−３−（４−トリフルオロメチル−フェニル）−アクリロイル〕−ピペリジン−４−イルオキシカルボニル〕−エチレン〕；
ポリ〔１−〔１−〔（Ｅ）−３−（４−トリフルオロメトキシ−フェニル）−アクリロイル〕−ピペリジン−４−イルオキシカルボニル〕−エチレン〕；
ポリ〔１−〔１−〔（Ｅ）−３−（３−シアノ−フェニル）−アクリロイル〕−ピペリジン−４−イルオキシカルボニル〕−エチレン〕；
ポリ〔１−〔１−〔（Ｅ）−３−（４−シアノ−フェニル）−アクリロイル〕−ピペリジン−４−イルオキシカルボニル〕−エチレン〕；
ポリ〔１−〔１−〔（Ｅ）−３−（３−ニトロ−フェニル）−アクリロイル〕−ピペリジン−４−イルオキシカルボニル〕−エチレン〕；
ポリ〔１−〔１−〔（Ｅ）−３−（４−ニトロ−フェニル）−アクリロイル〕−ピペリジン−４−イルオキシカルボニル〕−エチレン〕；
ポリ〔１−〔１−〔（Ｅ）−３−（３−クロロ−フェニル）−アクリロイル〕−ピペリジン−４−イルオキシカルボニル〕−エチレン〕；
ポリ〔１−〔１−〔（Ｅ）−３−（４−クロロ−フェニル）−アクリロイル〕−ピペリジン−４−イルオキシカルボニル〕−エチレン〕；
ポリ〔１−〔１−〔（Ｅ）−３−（３−フルオロ−フェニル）−アクリロイル〕−ピペリジン−４−イルオキシカルボニル〕−エチレン〕；
ポリ〔１−〔１−〔（Ｅ）−３−（４−フルオロ−フェニル）−アクリロイル〕−ピペリジン−４−イルオキシカルボニル〕−エチレン〕；
【０１１３】
ポリ〔１−〔１−〔（Ｅ）−３−（２，４−ジメチル−フェニル）−アクリロイル〕−ピペリジン−４−イルオキシカルボニル〕−エチレン〕；
ポリ〔１−〔１−〔（Ｅ）−３−（２，３−ジメトキシ−フェニル）−アクリロイル〕−ピペリジン−４−イルオキシカルボニル〕−エチレン〕；
ポリ〔１−〔１−〔（Ｅ）−３−（２，４−ジメトキシ−フェニル）−アクリロイル〕−ピペリジン−４−イルオキシカルボニル〕−エチレン〕；
ポリ〔１−〔１−〔（Ｅ）−３−（３，４−ジメトキシ−フェニル）−アクリロイル〕−ピペリジン−４−イルオキシカルボニル〕−エチレン〕；
ポリ〔１−〔１−〔（Ｅ）−３−（３，５−ジメトキシ−フェニル）−アクリロイル〕−ピペリジン−４−イルオキシカルボニル〕−エチレン〕；
ポリ〔１−〔１−〔（Ｅ）−３−（３，４−ジシアノ−フェニル）−アクリロイル〕−ピペリジン−４−イルオキシカルボニル〕−エチレン〕；
ポリ〔１−〔１−〔（Ｅ）−３−（３，５−ジシアノ−フェニル）−アクリロイル〕−ピペリジン−４−イルオキシカルボニル〕−エチレン〕；
ポリ〔１−〔１−〔（Ｅ）−３−（２，４−ジニトロ−フェニル）−アクリロイル〕−ピペリジン−４−イルオキシカルボニル〕−エチレン〕；
ポリ〔１−〔１−〔（Ｅ）−３−（３，４−ジクロロ−フェニル）−アクリロイル〕−ピペリジン−４−イルオキシカルボニル〕−エチレン〕；
ポリ〔１−〔１−〔（Ｅ）−３−（３，５−ジクロロ−フェニル）−アクリロイル〕−ピペリジン−４−イルオキシカルボニル〕−エチレン〕；
ポリ〔１−〔１−〔（Ｅ）−３−（３，４−ジフルオロ−フェニル）−アクリロイル〕−ピペリジン−４−イルオキシカルボニル〕−エチレン〕；
ポリ〔１−〔１−〔（Ｅ）−３−（３，５−ジフルオロ−フェニル）−アクリロイル〕−ピペリジン−４−イルオキシカルボニル〕−エチレン〕；
【０１１４】
ポリ〔１−〔１−〔（Ｅ）−３−（３−ブロモ−４−フルオロ−フェニル）−アクリロイル〕−ピペリジン−４−イルオキシカルボニル〕−エチレン〕；
ポリ〔１−〔１−〔（Ｅ）−３−（４−クロロ−３−ニトロ−フェニル）−アクリロイル〕−ピペリジン−４−イルオキシカルボニル〕−エチレン〕；
ポリ〔１−〔１−〔（Ｅ）−３−（２−クロロ−４−フルオロ−フェニル）−アクリロイル〕−ピペリジン−４−イルオキシカルボニル〕−エチレン〕；
ポリ〔１−〔１−〔（Ｅ）−３−（３−クロロ−４−フルオロ−フェニル）−アクリロイル〕−ピペリジン−４−イルオキシカルボニル〕−エチレン〕；
ポリ〔１−〔１−〔（Ｅ）−３−（３−フルオロ−２−メチル−フェニル）−アクリロイル〕−ピペリジン−４−イルオキシカルボニル〕−エチレン〕；
ポリ〔１−〔１−〔（Ｅ）−３−（４−シアノ−４′−ビフェニル）−アクリロイル〕−ピペリジン−４−イルオキシカルボニル〕−エチレン〕；
ポリ〔１−〔１−〔（Ｅ）−３−〔４−（トランス−４−メチル−シクロヘキシル）−フェニル〕−アクリロイル〕−ピペリジン−４−イルオキシカルボニル〕−エチレン〕；
【０１１５】
ポリ〔１−〔１−カルボニル−４−〔（Ｅ）−３−（４−メチル−フェニル）−アクリロイルオキシ〕−ピペリジン〕−エチレン〕；
ポリ〔１−〔１−カルボニル−４−〔（Ｅ）−３−（４−メトキシ−フェニル）−アクリロイルオキシ〕−ピペリジン〕−エチレン〕；
ポリ〔１−〔１−カルボニル−４−〔（Ｅ）−３−（４−トリフルオロメチル−フェニル）−アクリロイルオキシ〕−ピペリジン〕−エチレン〕；
ポリ〔１−〔１−カルボニル−４−〔（Ｅ）−３−（４−トリフルオロメトキシ−フェニル）−アクリロイルオキシ〕−ピペリジン〕−エチレン〕；
ポリ〔１−〔１−カルボニル−４−〔（Ｅ）−３−（３−シアノ−フェニル）−アクリロイルオキシ〕−ピペリジン〕−エチレン〕；
ポリ〔１−〔１−カルボニル−４−〔（Ｅ）−３−（４−シアノ−フェニル）−アクリロイルオキシ〕−ピペリジン〕−エチレン〕；
ポリ〔１−〔１−カルボニル−４−〔（Ｅ）−３−（３−ニトロ−フェニル）−アクリロイルオキシ〕−ピペリジン〕−エチレン〕；
ポリ〔１−〔１−カルボニル−４−〔（Ｅ）−３−（４−ニトロ−フェニル）−アクリロイルオキシ〕−ピペリジン〕−エチレン〕；
ポリ〔１−〔１−カルボニル−４−〔（Ｅ）−３−（３−クロロ−フェニル）−アクリロイルオキシ〕−ピペリジン〕−エチレン〕；
ポリ〔１−〔１−カルボニル−４−〔（Ｅ）−３−（４−クロロ−フェニル）−アクリロイルオキシ〕−ピペリジン〕−エチレン〕；
ポリ〔１−〔１−カルボニル−４−〔（Ｅ）−３−（３−フルオロ−フェニル）−アクリロイルオキシ〕−ピペリジン〕−エチレン〕；
ポリ〔１−〔１−カルボニル−４−〔（Ｅ）−３−（４−フルオロ−フェニル）−アクリロイルオキシ〕−ピペリジン〕−エチレン〕；
【０１１６】
ポリ〔１−〔１−カルボニル−４−〔（Ｅ）−３−（２，４−ジメチル−フェニル）−アクリロイルオキシ〕−ピペリジン〕−エチレン〕；
ポリ〔１−〔１−カルボニル−４−〔（Ｅ）−３−（２，３−ジメトキシ−フェニル）−アクリロイルオキシ〕−ピペリジン〕−エチレン〕；
ポリ〔１−〔１−カルボニル−４−〔（Ｅ）−３−（２，４−ジメトキシ−フェニル）−アクリロイルオキシ〕−ピペリジン〕−エチレン〕；
ポリ〔１−〔１−カルボニル−４−〔（Ｅ）−３−（３，４−ジメトキシ−フェニル）−アクリロイルオキシ〕−ピペリジン〕−エチレン〕；
ポリ〔１−〔１−カルボニル−４−〔（Ｅ）−３−（３，５−ジメトキシ−フェニル）−アクリロイルオキシ〕−ピペリジン〕−エチレン〕；
ポリ〔１−〔１−カルボニル−４−〔（Ｅ）−３−（３，４−ジシアノ−フェニル）−アクリロイルオキシ〕−ピペリジン〕−エチレン〕；
ポリ〔１−〔１−カルボニル−４−〔（Ｅ）−３−（３，５−ジシアノ−フェニル）−アクリロイルオキシ〕−ピペリジン〕−エチレン〕；
ポリ〔１−〔１−カルボニル−４−〔（Ｅ）−３−（２，４−ジニトロ−フェニル）−アクリロイルオキシ〕−ピペリジン〕−エチレン〕；
ポリ〔１−〔１−カルボニル−４−〔（Ｅ）−３−（３，４−ジクロロ−フェニル）−アクリロイルオキシ〕−ピペリジン〕−エチレン〕；
ポリ〔１−〔１−カルボニル−４−〔（Ｅ）−３−（３，５−ジクロロ−フェニル）−アクリロイルオキシ〕−ピペリジン〕−エチレン〕；
ポリ〔１−〔１−カルボニル−４−〔（Ｅ）−３−（３，４−ジフルオロ−フェニル）−アクリロイルオキシ〕−ピペリジン〕−エチレン〕；
ポリ〔１−〔１−カルボニル−４−〔（Ｅ）−３−（３，５−ジフルオロ−フェニル）−アクリロイルオキシ〕−ピペリジン〕−エチレン〕；
【０１１７】
ポリ〔１−〔１−カルボニル−４−〔（Ｅ）−３−（３−ブロモ−４−フルオロ−フェニル）−アクリロイルオキシ〕−ピペリジン〕−エチレン〕；
ポリ〔１−〔１−カルボニル−４−〔（Ｅ）−３−（４−クロロ−３−ニトロ−フェニル）−アクリロイルオキシ〕−ピペリジン〕−エチレン〕；
ポリ〔１−〔１−カルボニル−４−〔（Ｅ）−３−（２−クロロ−４−フルオロ−フェニル）−アクリロイルオキシ〕−ピペリジン〕−エチレン〕；
ポリ〔１−〔１−カルボニル−４−〔（Ｅ）−３−（３−クロロ−４−フルオロ−フェニル）−アクリロイルオキシ〕−ピペリジン〕−エチレン〕；
ポリ〔１−〔１−カルボニル−４−〔（Ｅ）−３−（４−シアノ−４′−ビフェニル）−アクリロイルオキシ〕−ピペリジン〕−エチレン〕；
ポリ〔１−〔１−カルボニル−４−〔（Ｅ）−３−〔４−（トランス−４−メチル−シクロヘキシル）−フェニル〕−アクリロイルオキシ〕−ピペリジン〕−エチレン〕；
【０１１８】
ポリ〔１−〔１−カルボニル−４−〔（Ｅ）−３−フェニル−アクリロイル〕−ピペラジン〕−エチレン〕；
ポリ〔１−〔１−カルボニル−４−〔（Ｅ）−３−（４−メチル−フェニル）−アクリロイル〕−ピペラジン〕−エチレン〕；
ポリ〔１−〔１−カルボニル−４−〔（Ｅ）−３−（４−メトキシ−フェニル）−アクリロイル〕−ピペラジン〕−エチレン〕；
ポリ〔１−〔１−カルボニル−４−〔（Ｅ）−３−（４−トリフルオロメチル−フェニル）−アクリロイル〕−ピペラジン〕−エチレン〕；
ポリ〔１−〔１−カルボニル−４−〔（Ｅ）−３−（４−トリフルオロメトキシ−フェニル）−アクリロイル〕−ピペラジン〕−エチレン〕；
ポリ〔１−〔１−カルボニル−４−〔（Ｅ）−３−（３−シアノ−フェニル）−アクリロイル〕−ピペラジン〕−エチレン〕；
ポリ〔１−〔１−カルボニル−４−〔（Ｅ）−３−（４−シアノ−フェニル）−アクリロイル〕−ピペラジン〕−エチレン〕；
ポリ〔１−〔１−カルボニル−４−〔（Ｅ）−３−（３−ニトロ−フェニル）−アクリロイル〕−ピペラジン〕−エチレン〕；
ポリ〔１−〔１−カルボニル−４−〔（Ｅ）−３−（４−ニトロ−フェニル）−アクリロイル〕−ピペラジン〕−エチレン〕；
ポリ〔１−〔１−カルボニル−４−〔（Ｅ）−３−（３−クロロ−フェニル）−アクリロイル〕−ピペラジン〕−エチレン〕；
ポリ〔１−〔１−カルボニル−４−〔（Ｅ）−３−（４−クロロ−フェニル）−アクリロイル〕−ピペラジン〕−エチレン〕；
ポリ〔１−〔１−カルボニル−４−〔（Ｅ）−３−（２−フルオロ−フェニル）−アクリロイル〕−ピペラジン〕−エチレン〕；
ポリ〔１−〔１−カルボニル−４−〔（Ｅ）−３−（３−フルオロ−フェニル）−アクリロイル〕−ピペラジン〕−エチレン〕；
ポリ〔１−〔１−カルボニル−４−〔（Ｅ）−３−（４−フルオロ−フェニル）−アクリロイル〕−ピペラジン〕−エチレン〕；
【０１１９】
ポリ〔１−〔１−カルボニル−４−〔（Ｅ）−３−（２，４−ジメチル−フェニル）−アクリロイル〕−ピペラジン〕−エチレン〕；
ポリ〔１−〔１−カルボニル−４−〔（Ｅ）−３−（２，３−ジメトキシ−フェニル）−アクリロイル〕−ピペラジン〕−エチレン〕；
ポリ〔１−〔１−カルボニル−４−〔（Ｅ）−３−（２，４−ジメトキシ−フェニル）−アクリロイル〕−ピペラジン〕−エチレン〕；
ポリ〔１−〔１−カルボニル−４−〔（Ｅ）−３−（３，４−ジメトキシ−フェニル）−アクリロイル〕−ピペラジン〕−エチレン〕；
ポリ〔１−〔１−カルボニル−４−〔（Ｅ）−３−（３，５−ジメトキシ−フェニル）−アクリロイル〕−ピペラジン〕−エチレン〕；
ポリ〔１−〔１−カルボニル−４−〔（Ｅ）−３−（３，４−ジシアノ−フェニル）−アクリロイル〕−ピペラジン〕−エチレン〕；
ポリ〔１−〔１−カルボニル−４−〔（Ｅ）−３−（３，５−ジシアノ−フェニル）−アクリロイル〕−ピペラジン〕−エチレン〕；
ポリ〔１−〔１−カルボニル−４−〔（Ｅ）−３−（２，４−ジニトロ−フェニル）−アクリロイル〕−ピペラジン〕−エチレン〕；
ポリ〔１−〔１−カルボニル−４−〔（Ｅ）−３−（３，４−ジクロロ−フェニル）−アクリロイル〕−ピペラジン〕−エチレン〕；
ポリ〔１−〔１−カルボニル−４−〔（Ｅ）−３−（３，５−ジクロロ−フェニル）−アクリロイル〕−ピペラジン〕−エチレン〕；
ポリ〔１−〔１−カルボニル−４−〔（Ｅ）−３−（３，４−ジフルオロ−フェニル）−アクリロイル〕−ピペラジン〕−エチレン〕；
ポリ〔１−〔１−カルボニル−４−〔（Ｅ）−３−（３，５−ジフルオロ−フェニル）−アクリロイル〕−ピペラジン〕−エチレン〕；
【０１２０】
ポリ〔１−〔１−カルボニル−４−〔（Ｅ）−３−（３−ブロモ−４−フルオロ−フェニル）−アクリロイル〕−ピペラジン〕−エチレン〕；
ポリ〔１−〔１−カルボニル−４−〔（Ｅ）−３−（４−クロロ−３−ニトロ−フェニル）−アクリロイル〕−ピペラジン〕−エチレン〕；
ポリ〔１−〔１−カルボニル−４−〔（Ｅ）−３−（２−クロロ−４−フルオロ−フェニル）−アクリロイル〕−ピペラジン〕−エチレン〕；
ポリ〔１−〔１−カルボニル−４−〔（Ｅ）−３−（３−クロロ−４−フルオロ−フェニル）−アクリロイル〕−ピペラジン〕−エチレン〕；
ポリ〔１−〔１−カルボニル−４−〔（Ｅ）−３−（４−シアノ−４′−ビフェニル）−アクリロイル〕−ピペラジン〕−エチレン〕；
ポリ〔１−〔１−カルボニル−４−〔（Ｅ）−３−〔４−（トランス−４−メチル−シクロヘキシル）−フェニル〕−アクリロイル〕−ピペラジン〕−エチレン〕。